(57)【要約】【課題】カラーフィルタ用の隔壁であって、インク成分のしみ込みが抑制された隔壁を提供する。【解決手段】着色液体組成物によって基板上に形成された複数の着色領域を離画している隔壁であって、隔壁中に金属微粒子と撥インク性化合物とを含有せしめ、前記金属微粒子の隔壁における体積割合を０．２体積％〜１３体積％とする。【選択図】なし【特許請求の範囲】
【請求項１】
着色液体組成物を液滴付与することによって基板上に形成される複数の着色領域を離画する隔壁であって、金属微粒子と撥インク性化合物とを含有し、前記金属微粒子の隔壁における体積割合が０．２体積％〜１３体積％である隔壁。
【請求項２】
前記金属微粒子は、周期律表の第２族〜第１４族のいずれかに属する金属原子の少なくとも１種を含有する金属微粒子であることを特徴とする請求項１に記載の隔壁。
【請求項３】
前記金属微粒子は、銀原子を含有する金属微粒子であることを特徴とする請求項１または請求項２に記載の隔壁。
【請求項４】
前記撥インク性化合物の隔壁における含有量が、０．２質量％〜２０質量％であることを特徴とする請求項１〜請求項３のいずれか１項に記載の隔壁。
【請求項５】
前記撥インク性化合物は、フッ素原子を含む化合物であることを特徴とする請求項１〜請求項４のいずれか１項に記載の隔壁。
【請求項６】
前記フッ素原子を含む化合物は、パーフルオロアルキル基を含む化合物であることを特徴とする請求項５に記載の隔壁。
【請求項７】
壁面における炭素原子数に対するフッ素原子数の比（フッ素原子数／炭素原子数）が、０．１０以上であることを特徴とする請求項５または請求項６に記載の隔壁。
【請求項８】
基板上に、請求項１〜請求項７のいずれか１項に記載の隔壁と、前記隔壁によって離画された複数の着色領域と、を有するカラーフィルタ。
【請求項９】
前記着色領域は、前記隔壁によって区画された基板上の凹部に、前記着色液体組成物がインクジェット法によって付与されて形成された着色領域であることを特徴とする請求項８に記載のカラーフィルタ。
【請求項１０】
請求項８または請求項９に記載のカラーフィルタを備えた表示装置。
【発明の詳細な説明】
【技術分野】
【０００１】
本発明は、隔壁、カラーフィルタ及び表示装置に関する。
【背景技術】
【０００２】
近年、パーソナルコンピュータ用液晶ディスプレイ、液晶カラーテレビの需要が増加する傾向にあり、このようなディスプレイに不可欠のカラーフィルタの特性向上とコストダウンに対する要求が高まっている。
従来、カラーフィルタの製造方法としては、染色法、顔料分散法、電着法、印刷法などが実施されている。
【０００３】
例えば、染色法は、透明基板上に染色用の材料である水溶性の高分子材料層を形成し、これをフォトリソグラフィ工程により所望の形状にパターニングした後、得られたパターンを染色浴に浸漬して着色されたパターンを得る。この工程を３回繰り返すことにより、Ｒ（赤色）、Ｇ（緑色）、Ｂ（青色）の３色の着色部からなる着色層を形成する方法である。
また、顔料分散法は、近年盛んに行われており、透明基板上に顔料を分散した感光性樹脂層を基板のほぼ全面に形成し、これをパターニングすることにより、単色のパターンを得る。この工程を３回繰り返すことにより、Ｒ、Ｇ、Ｂの３色の着色部からなる着色層を形成する方法である。
【０００４】
電着法は、透明基板上に透明電極をパターニングし、顔料、樹脂、電解液等の入った電着塗装液に浸漬して第一の色を電着する。この工程を３回繰り返して、Ｒ、Ｇ、Ｂの３色の着色部からなる着色層を形成し、最後に焼成するものである。
印刷法は、熱硬化型の樹脂に顔料を分散し、印刷を３回繰り返すことにより、Ｒ、Ｇ、Ｂを塗り分けた後、樹脂を熱硬化させることにより、着色層を形成するものである。
これらの方法に共通している点は、赤色、緑色、青色の３色画素を形成するために、同様の工程を３回繰り返す必要があり、コスト高になることである。さらに、工程数が多いため、歩留まりが低下しやすいという問題も有している。
【０００５】
このような問題を克服すべく、近年、隔壁（例えば、ブラックマトリックス）を顔料分散法で形成し、ＲＧＢ画素をインクジェット方式で作製するカラーフィルタ製造法が検討されている。このインクジェット方式は、隔壁（ブラックマトリックス）によって区画された基板上の凹部にＲ、Ｇ、Ｂ各色を順次必要量だけ付与して画素を形成する。このようなインクジェット法は、製造プロセスが簡略で低コストであるという利点がある。
【０００６】
インクジェット法においては、隔壁にフッ素成分を含有させたり、隔壁をフッ素プラズマ処理したりすることで、隔壁に撥インク性を付与した上でインクを付与するのが一般的である（例えば、特許文献１または特許文献２参照）。このような撥インク化処理は、付与したインクが隔壁を乗り越えて混色を発生することを防ぐことを目的としたものである。
【０００７】
一方、顔料分散法を用いたカラーフィルタの製造方法おいては、金属微粒子を含有する隔壁をあらかじめ設けることが知られている（例えば、特許文献３参照）。
【特許文献１】特開平７−３５９１５号公報
【特許文献２】特開２００１−３４３５１８号公報
【特許文献３】特開２００４−３４７８３１号公報
【発明の開示】
【発明が解決しようとする課題】
【０００８】
隔壁は必要とされる遮光性を得るために、カーボンブラックや赤色、青色、緑色等の有機顔料の混合物等を用いて形成されてきたが、このような隔壁が形成された基板に対してインクジェット法を適用してカラーフィルタを作製すると、ＲＧＢ等の画素用のインクの成分が、僅かではあるが隔壁にしみ込むため、所望の画素（着色領域）が得られなくなり、表示装置等を構成した場合に色ムラの原因になるという問題があった。特にインクが有機溶剤を含む場合にこの問題は顕著であった。
また、特許文献２に記載の隔壁では、隔壁形成後にプラズマ処理を行う撥インク工程を別途設ける必要があった。更に、該プラズマ処理は大規模な設備を必要とするため、コスト的にも不都合があった。
更に、特許文献１または特許文献３に記載の隔壁では、インク成分の隔壁へのしみ込みを防止するには不十分であった。
なお、画素用液体組成物をスリットコ-ターなどで塗布する従来の方法においても、画素用液体組成物の隔壁へのしみ込みは発生することがある。しかしこの方法においてはカラーフィルタ全面に画素用液体組成物を塗布しているため、色ムラなどの表示特性上の問題は発生しにくい。このように、インク成分の隔壁へのしみ込みはインクジェット法において特に問題となりやすい現象である。
【０００９】
本発明は、インク成分のしみ込みが抑制された隔壁、該隔壁を有するカラーフィルタ及び該カラーフィルタを備え、色ムラの発生が抑制された表示装置を提供することを目的とし、該目的の達成を課題とする。
【課題を解決するための手段】
【００１０】
前記課題を解決するための具体的手段は以下の通りである。
＜１＞  着色液体組成物を液滴付与することによって基板上に形成される複数の着色領域を離画する隔壁であって、金属微粒子と撥インク性化合物とを含有し、前記金属微粒子の隔壁における体積割合が０．２体積％〜１３体積％である隔壁。
【００１１】
＜２＞  前記金属微粒子は、周期律表の第２族〜第１４族のいずれかに属する金属原子の少なくとも１種を含有する金属微粒子であることを特徴とする前記＜１＞に記載の隔壁。
＜３＞  前記金属微粒子は、銀原子を含有する金属微粒子であることを特徴とする前記＜１＞または＜２＞に記載の隔壁。
【００１２】
＜４＞  前記撥インク性化合物の隔壁における含有量が、０．２質量％〜２０質量％であることを特徴とする前記＜１＞〜＜３＞のいずれか１項に記載の隔壁。
【００１３】
＜５＞  前記撥インク性化合物は、フッ素原子を含む化合物であることを特徴とする前記＜１＞〜＜４＞のいずれか１項に記載の隔壁。
＜６＞  前記フッ素原子を含む化合物は、パーフルオロアルキル基を含む化合物であることを特徴とする前記＜５＞に記載の隔壁。
＜７＞  壁面における炭素原子数に対するフッ素原子数の比（フッ素原子数／炭素原子数）が、０．１０以上であることを特徴とする前記＜５＞または＜６＞に記載の隔壁。
【００１４】
＜８＞  基板上に、前記＜１＞〜＜７＞のいずれか１項に記載の隔壁と、前記隔壁によって離画された複数の着色領域と、を有するカラーフィルタ。
＜９＞  前記着色領域は、前記隔壁によって区画された基板上の凹部に、前記着色液体組成物がインクジェット法によって付与されて形成された着色領域であることを特徴とする前記＜８＞に記載のカラーフィルタ。
【００１５】
＜１０＞  前記＜８＞または＜９＞に記載のカラーフィルタを備えた表示装置。
【発明の効果】
【００１６】
本発明によれば、インク成分のしみ込みが抑制された隔壁、該隔壁を有するカラーフィルタ及び該カラーフィルタを備え、色ムラの発生が抑制された表示装置を提供することができる。
【発明を実施するための最良の形態】
【００１７】
≪隔壁≫
本発明の隔壁は、着色液体組成物（以下、「インク」ということがある）を液滴付与することによって基板上に形成される複数の着色領域を離画する隔壁であって、少なくとも１種の金属微粒子と少なくとも１種の撥インク性化合物とを有し、金属微粒子の隔壁における体積割合が０．２体積％〜１３体積％であることを特徴とする。これにより、隔壁により区画された基板上の凹部にインクを付与する場合に、インクの成分が隔壁にしみ込むことを抑制することができる。
【００１８】
本発明の隔壁は、金属微粒子の少なくとも１種を含有する。金属微粒子を含有することで隔壁へのインクのしみ込みを効果的に防止することができる。また、金属微粒子は遮光性が高いため、高い光学濃度を得るのに適している。
本発明において金属微粒子の隔壁における体積割合が０．２体積％未満の場合、十分な遮光性を得ることができない。また、金属微粒子の隔壁における体積割合が１３体積％を超える場合、インクしみ込みの防止効果を十分に得ることができない。本発明においては遮光性とインクしみ込み防止の観点から、金属微粒子の隔壁における体積割合が、１．０体積％〜１１体積％であることが好ましく、２．０体積％〜９．０体積％であることがより好ましく、３．０体積％〜６．０体積％であることが特に好ましい。
金属微粒子の詳細については後述する。
【００１９】
隔壁における金属微粒子の体積割合は、例えば、隔壁の断面の電子顕微鏡写真を撮影し、その断面写真における隔壁の面積に対する金属微粒子の面積の割合を算出し、この割合の値を隔壁における金属微粒子の体積割合とすることで求めることができる。
【００２０】
本発明の隔壁は、撥インク性化合物の少なくとも１種を有する。これにより、付与されたインクの隔壁へのしみ込みと、付与されたインクの混色とを効果的に防止できる。
撥インク性化合物による撥インク性とインクのしみ込み防止の観点から、撥インク性化合物の隔壁における含有量（隔壁の全固形分に対する含有量）としては、０．２質量％〜２０質量％が好ましく、０．５質量％〜１０質量％であることがより好ましく、０．８質量％〜６．０質量％であることがより好ましく、１．０質量％〜４．０質量％であることが特に好ましい。
撥インク性化合物の詳細については後述する。
【００２１】
本発明においては、撥インク性とインクのしみ込み防止の観点から、隔壁の表面における炭素原子数に対するフッ素原子数の比（フッ素原子数／炭素原子数）が０．１０以上であることが好ましく、０．２５以上であることがより好ましく０．４以上であることが最も好ましい。
炭素原子数に対するフッ素原子数の比は、例えば、ＥＳＣＡを用いて測定することができる。ＥＳＣＡでの測定方法の詳細については後述する。
【００２２】
また、本発明の隔壁の表面における表面粗さとしては、５０ｎｍ以下であること好ましく、３０ｎｍ以下であることがより好ましく、２０ｎｍ以下であることがさらに好ましく、１０ｎｍ以下であることが特に好ましい。表面粗さが５０ｎｍ以下であることにより、インクの混色などの障害の発生をより効果的に防ぐことができる。
なお、本発明における表面粗さは、例えば、接触式表面粗さ計Ｐ−１０（ＴＥＮＣＯＲ社製）を用いてＲａの値として測定することができる。
【００２３】
本発明の隔壁の光学濃度としては、２．０〜６．０が好ましく、３．０〜５．０がより好ましく、３．５〜５．０が最も好ましい。光学濃度をこの範囲にすることで充分な遮光性が得られ、また隔壁の現像時のラチチュードが大きくなり、表示装置を構成した場合に高品位な表示性能が得られる。
光学濃度は隔壁のＩＳＯ  Ｖｉｓｕａｌ透過光学濃度を測定することで決定することができる。ＩＳＯ  Ｖｉｓｕａｌ透過光学濃度の測定に用いることができる測定器としては、例えば、サカタインクスエンジニアリング株式会社のＸ-Ｒｉｔｅ  ３６１Ｔ(Ｖ)を挙げることができる。なお、光学濃度の測定に広い面積が必要な場合には額縁部分で測定することができる。
【００２４】
本発明の隔壁の高さ（膜厚）は、表示装置を構成できる範囲内であれば特に制限はない。混色防止及び光学濃度の観点から、０．５μｍ〜４．０μｍであることが好ましく、１．５μｍ〜３．０μｍであることがより好ましい。
隔壁の高さは、例えば、接触式表面粗さ計Ｐ−１０（ＴＥＮＣＯＲ社製）を用いて測定することができる。また、基板面に対して垂直な面による隔壁断面の電子顕微鏡写真を撮影し、その断面写真から測定することもできる。
【００２５】
（隔壁用樹脂組成物）
本発明の隔壁は、隔壁用樹脂組成物から形成されることが好ましい。隔壁用樹脂組成物は、１）開始剤と、２）バインダーと、３）エチレン性不飽和化合物と、４）金属微粒子と、５）撥インク性化合物とを少なくとも含む隔壁用樹脂組成物であることが好ましい。
【００２６】
１）開始剤
本発明における隔壁用樹脂組成物は、開始剤の少なくとも１種を含有することができる。
隔壁用樹脂組成物は、パターニング性付与の点から、光開始系の組成物であることが好ましく、開始剤として光重合開始剤を用いた組成物であることが好ましい。ここで用いる光重合開始剤は、可視光線、紫外線、遠紫外線、電子線、Ｘ線等の放射線の照射（露光ともいう）により、後述のエチレン性不飽和化合物の重合を開始する活性種を発生し得る化合物であり、公知の光重合開始剤または光重合開始剤系の中から適宜選択することができる。
【００２７】
本発明における光重合開始剤の好ましい特徴としては、１）その開始剤自体が汎用で安価であること、２）約３６５ｎｍ〜４０５ｎｍの吸光度が高いこと、３）３３０ｎｍ±１０ｎｍの吸光度が高いこと、を挙げることができる。
光重合開始剤が上記特徴を備えることにより、より安価に、より生産性よく、よりコントラストの高いカラーフィルタを製造するができる。特に、着色剤として金属微粒子を用いる本発明においては、３３０ｎｍ±１０ｎｍの吸光度が高い開始剤を用いることで、よりコントラストの高いカラーフィルタを製造することができる。
【００２８】
公知の光重合開始剤または光重合開始剤系としては、例えば、トリハロメチル基含有化合物、アクリジン系化合物、アセトフェノン系化合物、ビイミダゾール系化合物、トリアジン系化合物、ベンゾイン系化合物、ベンゾフェノン系化合物、α−ジケトン系化合物、多核キノン系化合物、キサントン系化合物、ジアゾ系化合物、等を挙げることができる。
【００２９】
具体的には、特開２００１−１１７２３０号公報に記載の、トリハロメチル基が置換したトリハロメチルオキサゾール誘導体又はｓ−トリアジン誘導体、米国特許第４２３９８５０号明細書に記載のトリハロメチル−ｓ−トリアジン化合物、米国特許第４２１２９７６号明細書に記載のトリハロメチルオキサジアゾール化合物などのトリハロメチル基含有化合物；
【００３０】
９−フェニルアクリジン、９−ピリジルアクリジン、９−ピラジニルアクリジン、１，２−ジ（９−アクリジニル）エタン、１，３−ジ（９−アクリジニル）プロパン、１，４−ジ（９−アクリジニル）ブタン、１，５−ジ（９−アクリジニル）ペンタン、１，６−ジ（９−アクリジニル）ヘキサン、１，７−ジ（９−アクリジニル）ヘプタン、１，８−ジ（９−アクリジニル）オクタン、１，９−ジ（９−アクリジニル）ノナン、１，１０−ジ（９−アクリジニル）デカン、１，１１−ジ（９−アクリジニル）ウンデカン、１，１２−ジ（９−アクリジニル）ドデカン等のジ（９−アクリジニル）アルカン、などのアクリジン系化合物；
【００３１】
６−（ｐ−メトキシフェニル）−２，４−ビス（トリクロロメチル）−ｓ−トリアジン、６−［４’−（Ｎ，Ｎ−ビス（エトキシカルボニルメチル）アミノ）フェニル］−２，４−ビス（トリクロロメチル）−ｓ−トリアジン、６−［４’−（Ｎ，Ｎ−ビス（エトキシカルボニルメチル）アミノ）−３’−ブロモフェニル］−２，４−ビス（トリクロロメチル）−ｓ−トリアジンなどのトリアジン系化合物；その他、９，１０−ジメチルベンズフェナジン、ミヒラーズケトン、ベンゾフェノン／ミヒラーズケトン、ヘキサアリールビイミダゾール／メルカプトベンズイミダゾール、ベンジルジメチルケタール、チオキサントン／アミン、２，２’−ビス（２，４−ジクロロフェニル）−４，４’，５，５’−テトラフェニル−１，２’−ビイミダゾールなどが挙げられる。
【００３２】
上記のうち、トリハロメチル基含有化合物、アクリジン系化合物、アセトフェノン系化合物、ビイミダゾール系化合物、トリアジン系化合物から選択される少なくとも１種が好ましく、特に、トリハロメチル基含有化合物、アクリジン系化合物及びトリアジン系化合物から選択される少なくとも１種を含有することが好ましい。トリハロメチル基含有化合物、アクリジン系化合物及びトリアジン系化合物は、汎用性でかつ安価である点でも有用である。
【００３３】
特に好ましいのは、トリハロメチル基含有化合物としては、２−トリクロロメチル−５−（ｐ−スチリルスチリル）−１，３，４−オキサジアゾール、２−（ｐ−ブトキシスチリル）−５−トリクロロメチル−１，３，４−オキサジアゾールであり、アクリジン系化合物としては、９−フェニルアクリジンであり、トリアジン系化合物としては、６−〔ｐ−（Ｎ，Ｎ−ビス（エトキシカルボニルメチル）アミノ）フェニル〕−２，４−ビス（トリクロロメチル）−ｓ−トリアジン、６−［４’−（Ｎ，Ｎ−ビス（エトキシカルボニルメチル）アミノ）−３’−ブロモフェニル］−２，４−ビス（トリクロロメチル）−ｓ−トリアジンなどである。更に、ミヒラーズケトン、２，２’−ビス（２，４−ジクロロフェニル）−４，４’，５，５’−テトラフェニル−１，２’−ビイミダゾール等も好ましく用いることができる。
【００３４】
前記光重合開始剤は、１種を単独で用いてもよいし、２種以上を併用してもよい。前記開始剤（特に光重合開始剤）の隔壁用樹脂組成物における総量としては、隔壁用樹脂組成物の全固形分（質量）の０．１質量％〜２０質量％が好ましく、０．５質量％〜１０質量％が特に好ましい。前記総量が、０．１質量％以上とすることにより、組成物の光硬化の効率が高くなり、露光に要する時間が短くなる。また、２０質量％以下とすることにより、現像する際に、形成された画像パターンの欠落や、パターン表面における荒れの発生を抑制することができる。
なお、本発明において、隔壁用樹脂組成物の全固形分（質量）とは、隔壁用樹脂組成物の、溶剤を除いた全成分の総質量を意味する。
【００３５】
前記光重合開始剤は、水素供与体を併用して構成されてもよい。該水素供与体としては、感度をより良化することができる点で、以下で定義するメルカプタン系化合物、アミン系化合物等が好ましい。ここでの「水素供与体」とは、露光により前記光重合開始剤から発生したラジカルに対して、水素原子を供与することができる化合物をいう。
【００３６】
前記メルカプタン系化合物は、ベンゼン環あるいは複素環を母核とし、該母核に直接結合したメルカプト基を１個以上、好ましくは１〜３個、更に好ましくは１〜２個有する化合物である。また、前記アミン系化合物は、ベンゼン環あるいは複素環を母核とし、該母核に直接結合したアミノ基を１個以上、好ましくは１〜３個、更に好ましくは１〜２個有する化合物である。尚、これらの水素供与体は、メルカプト基とアミノ基とを同時に有していてもよい。
【００３７】
２）バインダー
本発明における隔壁用樹脂組成物は、バインダーの少なくとも１種を含有することができる。
本発明におけるバインダーとしては、側鎖にカルボキシ基やカルボン酸塩基などの極性基を有するポリマーが好ましい。その例としては、特開昭５９−４４，６１５号公報、特公昭５４−３４３２７号公報、特公昭５８−１２５７７号公報、特公昭５４−２５９５７号公報、特開昭５９−５３８３６号公報及び特開昭５９−７１０４８号公報に記載されているようなメタクリル酸共重合体、アクリル酸共重合体、イタコン酸共重合体、クロトン酸共重合体、マレイン酸共重合体、部分エステル化マレイン酸共重合体等を挙げることができる。また側鎖にカルボキシ基を有するセルロース誘導体も挙げることができ、またこの他にも、水酸基を有するポリマーに環状酸無水物を付加したものも好ましく使用することができる。また、特に好ましい例として、米国特許第４１３９３９１号明細書に記載のベンジル（メタ）アクリレートと（メタ）アクリル酸との共重合体や、ベンジル（メタ）アクリレートと（メタ）アクリル酸と他のモノマーとの多元共重合体を挙げることができる。これらの極性基を有するバインダーポリマーは、単独で用いてもよく、或いは通常の膜形成性のポリマーと併用する組成物の状態で使用してもよく、隔壁用樹脂組成物の全固形分に対する含有量は２０質量％〜５０質量％が一般的であり、２５質量％〜４５質量％が好ましい。
【００３８】
３）エチレン性不飽和化合物
本発明における隔壁用樹脂組成物は、エチレン性不飽和化合物の少なくとも１種を含有することができる。
エチレン性不飽和化合物としては、例えば、下記化合物を１種単独で又は他のモノマーと組合せて使用することができる。具体的には、ｔ−ブチル（メタ）アクリレート、エチレングリコールジ（メタ）アクリレート、２−ヒドロキシプロピル（メタ）アクリレート、トリエチレングリコールジ（メタ）アクリレート、トリメチロールプロパントリ（メタ）アクリレート、２−エチル−２−ブチル−プロパンジオールジ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジペンタエリスリトールペンタ（メタ）アクリレート、ポリオキシエチル化トリメチロールプロパントリ（メタ）アクリレート、トリス（２−（メタ）アクリロイルオキシエチル）イソシアヌレート、１，４−ジイソプロペニルベンゼン、１，４−ジヒドロキシベンゼンジ（メタ）アクリレート、デカメチレングリコールジ（メタ）アクリレート、スチレン、ジアリルフマレート、トリメリット酸トリアリル、ラウリル（メタ）アクリレート、（メタ）アクリルアミド、キシリレンビス（メタ）アクリルアミド、等が挙げられる。
【００３９】
また、２−ヒドロキシエチル（メタ）アクリレート、２−ヒドロキシプロピル（メタ）アクリレート、ポリエチレングリコールモノ（メタ）アクリレート等のヒドロキシル基を有する化合物とヘキサメチレンジイソシアネート、トルエンジイソシアネート、キシレンジイソシアネート等のジイソシアネートとの反応物も使用できる。
これらのうち、特に好ましいのは、ペンタエリスリトールテトラアクリレート、ジペンタエリスリトールヘキサアクリレート、ジペンタエリスリトールペンタアクリレート、トリス（２−アクリロイルオキシエチル）イソシアヌレートである。
【００４０】
エチレン性不飽和化合物の隔壁用樹脂組成物における含有量としては、隔壁用樹脂組成物の全固形分（質量）に対して、５質量％〜８０質量％が好ましく、１０質量％〜７０質量％が特に好ましい。前記含有量が、５質量％以上であることにより、組成物の露光部でのアルカリ現像液への耐性が向上する。また、８０質量％以下であることにより、隔壁用樹脂組成物としたときのタッキネスの上昇を抑制でき、取扱い性がより良好になる。
【００４１】
４）金属微粒子
本発明における隔壁用樹脂組成物は、金属微粒子の少なくとも１種を含有する。
本発明における金属微粒子の金属としては、特に限定されず、いかなる金属であってもよい。また、本発明における金属微粒子としては、１種単独の金属を含有する金属微粒子であっても、２種以上の金属を含有する金属微粒子であってもよく、合金を含有するものであってもよい。
本発明における金属微粒子は、隔壁へのインクしみ込みが効果的に防止できるという観点で、金属、または合金からなることが好ましい。特に本発明において好ましく用いられる金属微粒子の種類としては、特開２００６−２５１２３７号公報の段落番号［００３８］から［００３９］に記載の金属微粒子を挙げることができる。
【００４２】
前記金属微粒子は、隔壁へのインクしみ込みが効果的に防止できるという観点から、周期律表の第２族〜第１４族のいずれかに属する金属原子の少なくとも１種を含有することが好ましく、銀原子を含有することが特に好ましい。
【００４３】
本発明における金属微粒子が含有する金属としては、好ましくは、銅、銀、金、白金、パラジウム、ニッケル、錫、コバルト、ロジウム、イリジウム及びこれらの合金から選ばれる少なくとも１種であり、より好ましくは、銅、銀、金、白金、錫及びこれらの合金から選ばれる少なくとも１種であり、更に好ましくは銀又は銀を含有する合金である。
【００４４】
本発明における金属微粒子の数平均粒径は、充分な遮光性と隔壁へのインクしみ込み防止の観点から、０．００１μｍ〜０．５μｍであることが好ましく、０．０１μｍ〜０．１５μｍがより好ましく、０．０１μｍ〜０．０８μｍであることが最も好ましい。尚、本発明において「粒径」とは粒子の電子顕微鏡写真画像の粒子面積を同面積の円とした時の直径をいい、また「数平均粒径」とは多数の粒子について上記の粒径を求め、この１００個平均値をいう。
【００４５】
本発明における金属微粒子は、分散安定性の観点から、後述の分散ポリマーの存在下で、金属イオンを還元することによって得られる金属微粒子であることが好ましい。
具体的には、分散ポリマーの存在下に、前記金属を有する金属塩を含む溶液と還元剤とを添加し、混合して、金属イオンを還元することによって、金属微粒子を得ることができる。
前記金属塩としては、特に制限なくあらゆる金属塩を用いることができる。具体的には、例えば、塩化物、硝酸塩、亜硝酸塩、硫酸塩、アンモニウム塩、酢酸塩等の金属塩が挙げられ、これらの中でも、不定形平板粒子形成の過程で粒子に吸着しないという観点から、硝酸塩、亜硝酸塩、酢酸塩が好ましく、硝酸塩、酢酸塩がより好ましく、硝酸塩が特に好ましい。
【００４６】
また、前記還元剤としては、通常使用されるものであれば特に限定されず用いることができる。例えば、水素化ホウ素ナトリウム、水素化ホウ素カリウムなどの水素化ホウ素金属塩；水素化アルミニウムリチウム、水素化アルミニウムカリウム、水素化アルミニウムセシウム、水素化アルミニウムベリリウム、水素化アルミニウムマグネシウム、水素化アルミニウムカルシウム等の水素化アルミニウム塩；亜硫酸ナトリウム、ヒドラジン化合物、デキストリン、ハイドロキノン、ヒドロキシルアミン、クエン酸およびその塩、コハク酸およびその塩、アスコルビン酸およびその塩等；ジエチルアミノエタノール、エタノールアミン、プロパノールアミン、トリエタノールアミン、ジメチルアミノプロパノールなどのアルカノールアミン；プロピルアミン、ブチルアミン、ジプロピレンアミン、エチレンジアミン、トリエチレンペンタミンなどの脂肪族アミン；ピペリジン、ピロリジン、Ｎ−メチルピロリジン、モルホリンなどのようなヘテロ環式アミン；アニリン、Ｎ−メチルアニリン、トルイジン、アニシジン、フェネチジンのような芳香族アミン；ベンジルアミン、キシレンジアミン、Ｎ−メチルベンジルアミンのようなアラルキルアミン；等が挙げられ、金属微粒子の形状制御の観点から、これらの中でも、亜硫酸ナトリウム、ハイドロキノン、アスコルビン酸またはその塩から選択される１種以上を用いることが好ましく、亜硫酸ナトリウムとハイドロキノンとの組み合わせ、亜硫酸ナトリウムとアスコルビン酸との組み合わせ、又は亜硫酸ナトリウムとアスコルビン酸との組み合わせがより好ましく、亜硫酸ナトリウムとハイドロキノンとの組み合わせが更に好ましい。
【００４７】
金属微粒子を調製する際の前記金属塩／前記還元剤当量比は、０．２〜５であることが好ましく、０．５〜２であることがより好ましく、０．８〜１．５であることが特に好ましい。
【００４８】
本発明における金属微粒子の製造方法において、金属塩および還元剤の添加方法や反応温度等は特に制限はなく、調製する目的の金属微粒子組成に合わせて、適宜調整することが出来る。
金属微粒子の形状制御の観点から、反応時の温度は６０℃以下が好ましく、５０℃以下であることがより好ましい。また、添加方法は特に限定されないが、金属イオンの添加開始を還元剤よりも早くすることが好ましい。そして、粒子形成時には均一系を形成する観点から攪拌することが好ましく、その回転数は２００ｒｐｍ以上が好ましく、４００ｒｐｍ以上がより好ましい。粒子形成時のｐＨに特に制限は無いが、水酸化物を経由して金属塩を還元させる観点から金属塩添加前のｐＨが１０以上であることが好ましい。
【００４９】
−複合微粒子−
本発明における金属微粒子は複合微粒子であっても良い。該複合微粒子としては、特開２００６−２５１２３７号公報の段落番号［００４０］から［００４３］に記載の複合微粒子、及びコアシエル型の複合微粒子が本発明においても好適に用いることができる。その中でも金属および／または合金からなる複合微粒子が特に好ましい。
【００５０】
−金属微粒子の形状−
本発明における金属微粒子の形状に特に制限は無い。不定形、球形、ラグビーボール形、平板形、などいずれの形状であっても良い。
【００５１】
−金属微粒子の分散−
本発明における金属微粒子は、後述の金属微粒子分散物中において分散された状態であることが好ましい。分散時における金属微粒子の存在状態は特に限定されないが、金属微粒子が安定な分散状態で存在していることが好ましく、例えば、コロイド状態であることがより好ましい。
【００５２】
前記金属微粒子を分散する際に用いる溶媒は特に制限なく用いられるが、中でもＳＰ値が９．０以上のものが好ましい。「ＳＰ値」は溶解性パラメーターともいわれるもので、凝集エネルギー密度の平方根で表される。本発明においては、ＳＰ値とは、例えば、「接着ハンドブック」（日本接着学会編、日刊工業新聞社発行、１９７１年初版発行）の８３８頁記載のものを意味する。
溶媒への再分散の際にＳＰ値が９．０以上のものを用いると、分散性が特に良好となり、メチルエチルケトン、２−プロパノール、１−プロパノール、１−メトキシ−２−プロピルアセテート、シクロヘキサノン、アセトン、Ｎ−メチルピロリドン、あるいはそれらの混合物などが好適に挙げられる。
後述の分散ポリマーの含有量は、良好な分散性を得るという点で金属微粒子に対して４０質量％以上が好ましく、必要な遮光性を得るという観点から２００質量％以下が好ましく、５０〜１５０質量％がより好ましく、７０〜１２０質量％が特に好ましい。
【００５３】
−金属微粒子分散物−
本発明における金属微粒子分散物は、少なくとも前述した金属微粒子を含有する分散物であって、前記金属微粒子全質量に対して水の含有量が１０％以下であることが好ましい。
【００５４】
さらに本発明における金属微粒子分散物は、任意成分として、硫黄原子及び／又は窒素原子を１個以上有する分散ポリマーを含有してもよい。
以下、硫黄原子及び／又は窒素原子を１個以上有する分散ポリマーについて説明する。
【００５５】
−分散ポリマー−
本発明における分散ポリマーは硫黄原子および／または窒素原子を１個以上有することが好ましい。
本発明における金属微粒子分散物は、分散ポリマーを含有することにより金属微粒子の分散安定性を更に改良することができる。
また、本発明における金属微粒子分散物は、分散ポリマーの存在下で金属微粒子を調製することにより、金属微粒子の分散安定性に優れた分散物とすることができる。
【００５６】
本発明における分散ポリマーは、硫黄原子及び窒素原子の両方を含むポリマーであってもよいし、硫黄原子または窒素原子のいずれか一方を有するポリマーであってよく、両者ともに本発明における金属微粒子の分散安定性効果を得ることができる。
硫黄原子をもつポリマーとしては、チオエーテル基、メルカプト基、スルフィド基、チオキソ基を有するものが好ましく、また、窒素原子をもつポリマーとしては、アミノ基、イミノ基を有するものや含窒素複素環化合物が好ましい。
【００５７】
前記含窒素複素環化合物としては、例えば、２−メルカプトベンズイミダゾール、ピロール、ピロリジン、オキサゾール、チアゾール、イミダゾール、ピラゾール、ピリジン、ピペリジン、ピリダジン、ピリミジン、ピラジン、インドール、キノリン、ベンゾチアゾール、ベンゾイミダゾールが挙げられ、これらの基は未置換でもよいし、置換された形でもよい。
【００５８】
本発明における分散ポリマーは、パターン形成時に欠陥の無いパターンを形成する観点から、アルカリ溶解性を有することが好ましい。
本発明において「アルカリ溶解性」とは、蒸留水（Ｈ２Ｏ）に不溶であり、且つ、ｐＨ１０〜１３のアルカリ水溶液に溶解しうるものを意味する。例えば、水溶性高分子化合物はアルカリ水溶液に対して可溶性を示すが、蒸留水に対しても同様に可溶性を示すので、本発明におけるポリマーからは除外される。分散ポリマーとしては、例えば、酸性基を有するものが好適に挙げられる。前記酸性基としては、特に制限は無く、目的に応じて適宜選択することができる。前記酸性基としては、例えば、カルボキシ基、スルホン酸基、リン酸基、ボロン酸基、フェノール性水酸基、スルホンアミド基などが挙げられ、これらの中でもカルボキシ基が好ましい。
【００５９】
本発明における分散ポリマーの分子量としては、特に制限は無く目的に応じて適宜選択することができるが、金属微粒子の分散安定性の観点から、例えば、重量平均分子量として、２，０００〜３００，０００が好ましく、４，０００〜１５０，０００がより好ましく、６，０００〜１００，０００が特に好ましい。尚、本発明においてポリマーの分子量とは、ゲルパーミエーションクロマトグラフィーによる重量平均分子量（ポリスチレン標準）のことである。
【００６０】
本発明における分散ポリマーが硫黄原子を有する場合、ポリマー中の硫黄原子の含有量は、金属微粒子の分散安定性の観点から、０．５質量％〜２０質量％が好ましく、１．０質量％〜１０．０質量％が更に好ましい。
また、本発明における分散ポリマーが窒素原子を有する場合、ポリマー中の窒素原子の含有量は、金属微粒子の分散安定性の観点から、０．５質量％〜２０質量％が好ましく、１．０質量％〜１０．０質量％が更に好ましい。
【００６１】
本発明における分散ポリマーが硫黄原子を含有する場合の具体例としては、例えば、下記一般式（１）で表される繰り返し単位の少なくとも１種を有する高分子化合物が挙げられる。
【００６２】
【化１】
2009008740.tif 000002
【００６３】
前記一般式（１）において、Ｒ１は、水素原子、または総炭素数１〜４のアルキル基を表す。総炭素数１〜４のアルキル基としては、例えば、メチル基、エチル基、ノルマルプロピル基、イソプロピル基、ノルマルブチル基、ｓｅｃブチル基、イソブチル基、ｔｅｒｔ−ブチル基等が挙げられ、中でも、メチル基が好ましい。
【００６４】
前記一般式（１）において、Ｒ２は、水素原子、総炭素数１〜１８のアルキル基、総炭素数６〜１４のアリール基、または総炭素数７〜１６のアラルキル基を表し、このアルキル基、アリール基、およびアラルキル基は各々独立に、無置換でも置換基を有していてもよく、飽和または不飽和の環状構造を形成していてもよい。飽和または不飽和の環状構造としては、２−メルカプトベンズイミダゾール、ピロール、ピロリジン、オキサゾール、チアゾール、イミダゾール、ピラゾール、ピリジン、ピペリジン、ピリダジン、ピリミジン、ピラジン、インドール、キノリン、ベンゾチアゾール、ベンゾイミダゾールが挙げられる。
【００６５】
前記一般式（１）において、Ｚは、−Ｏ−または−ＮＨ−を表す。また、Ｙは、−Ｏ−、−ＣＯ−、−ＮＲ−（Ｒは水素原子、アルキル基またはアリール基）、又は総炭素数１〜８の２価の連結基を表す。
Ｙで表される総炭素数１〜８の２価の連結基のうち、総炭素数１〜６の２価の連結基が好ましく、中でも、エチレン基、プロピレン基、ブチレン基、ヘキシレン基、−ＣＨ２−ＣＨ（ＯＨ）−ＣＨ２−、−Ｃ２Ｈ４−Ｏ−Ｃ２Ｈ４−は特に好ましい。
【００６６】
本発明における分散ポリマーは、前記一般式（１）で表される繰り返し単位を１種のみならず、２種以上含む高分子化合物であってもよい。
【００６７】
本発明における分散ポリマーは、所望の高分子化合物に（好ましくは側鎖として）チオエーテル構造を導入する方法、あるいはチオエーテル基を（好ましくは側鎖に）持つ単量体を単独重合する方法、またはチオエーテル基を（好ましくは側鎖に）持つ単量体と他の単量体とを共重合する方法により得ることができる。好ましくは、エチレン性不飽和単量体の側鎖にチオエーテル構造を導入する方法、あるいはチオエーテル構造を側鎖に含むエチレン性不飽和単量体を単独重合する方法、またはチオエーテル構造を側鎖に含むエチレン性不飽和単量体と他の共重合成分とを共重合する方法により得ることができる。
【００６８】
上述の中でも、金属微粒子と組み合わせた場合に微粒子との結合に優れるという観点から、特にＲ１が水素原子あるいはメチル基であって、Ｒ２がメチル基、エチル基、ノルマルプロピル基、ノルマルブチル基、ｔｅｒｔ−ブチル基、フェニル基であって、Ｚが−Ｏ−であって、Ｙがエチレン基、である化合物が好ましい。
【００６９】
本発明における分散ポリマーが窒素原子を含有する場合の具体例としては、例えば、下記で表される繰り返し単位の少なくとも１種を有する高分子化合物が挙げられる。
【００７０】
【化２】
2009008740.tif 000003
【００７１】
前記金属微粒子分散物における前記分散ポリマーの含有量としては、全固形分に対して、１〜３０質量％が好ましく、３〜２０質量％がより好ましく、５〜１５質量％が特に好ましい。
前記分散ポリマーの含有量が前記範囲内であれば、より効果的に、分散性を向上させ、凝集を防止することができる。
【００７２】
以下に本発明における硫黄原子及び／又は窒素原子を含有する分散ポリマーの具体例（例示化合物ＰＯ−１〜ＰＯ−３３）を挙げるが、これらに限定される物ではない。下記例示化合物ＰＯ−１〜ＰＯ−３３はＡ、Ｂ、Ｃで表される繰り返し単位を有した共重合体である。また繰り返し単位Ａ、Ｂ、Ｃの量比は、それぞれの質量％の比を表す。
【００７３】
【化３】
2009008740.tif 000004
【００７４】
【化４】
2009008740.tif 000005
【００７５】
また、本発明における金属微粒子分散物には、界面活性剤、防腐剤、または分散安定化剤などを適宜配合してもよい。
【００７６】
前記界面活性剤としては、アニオン系、カチオン系、ノニオン系、ベタイン系界面活性剤のいずれも使用でき、アニオン系およびノニオン系界面活性剤が特に好ましい。
前記界面活性剤の具体例としては、プロピレングリコールモノステアリン酸エステル、プロピレングリコールモノラウリン酸エステル、ジエチレングリコールモノステアリン酸エステル、ソルビタンモノラウリル酸エステル、ポリオキシエチレンソルビタンモノラウリル酸エステルなどがある。更に、例えば、「界面活性剤ハンドブック」（吉田時行、進藤信一、山中樹好編、工学図書（株）発行昭和６２年）に記載されている界面活性剤も用いることができる。
【００７７】
分散安定化剤については、例えば「顔料分散技術（技術情報協会（株）１９９９年発行）」に記載されているものを用いることができる。
【００７８】
また、本発明における隔壁用樹脂組成物は金属微粒子を含有するが、金属微粒子以外に有機顔料、無機顔料、染料等を含有しても良い。具体的には、特開２００５−１７７１６号公報［００３８］〜［００５４］に記載の顔料及び染料や、特開２００４−３６１４４７号公報［００６８］〜［００７２］に記載の顔料や、特開２００５−１７５２１号公報［００８０］〜［００８８］に記載の着色剤を好適に用いることができる。該公知の着色剤のうち顔料を用いる場合には、隔壁用組成物中に均一に分散されていることが好ましい。
【００７９】
金属微粒子以外の着色剤を用いる場合、その含有量は本発明の効果を損なわない限り特に制限はないが、遮光性とインクのしみ込み防止との観点から、金属微粒子に対して５０体積％以下の体積割合の含有量とすることが好ましく、１０体積％以下の体積割合の含有量とすることがより好ましい。
【００８０】
前記公知の着色剤のうち顔料を用いる場合には、顔料は分散液として使用することが望ましい。この分散液は、前記顔料と顔料分散剤とを予め混合して得られる組成物を、有機溶媒（又はビヒクル）に添加して分散させることによって調製することができる。前記ビヒクルとは、塗料が液体状態にある時に顔料を分散させている媒質の部分をいい、液状であって前記顔料と結合して塗膜を固める部分（バインダー）と、これを溶解希釈する成分（有機溶媒）とを含む。前記顔料を分散させる際に使用する分散機としては、特に制限はなく、例えば、朝倉邦造著、「顔料の事典」、第一版、朝倉書店、２０００年、４３８頁に記載されているニーダー、ロールミル、アトライダー、スーパーミル、ディゾルバ、ホモミキサー、サンドミル等の公知の分散機が挙げられる。更に該文献３１０頁記載の機械的摩砕により、摩擦力を利用し微粉砕してもよい。
【００８１】
本発明で用いるその他の公知の着色剤としての顔料は、分散安定性の観点から、数平均粒径０．００１μｍ〜０．２μｍのものが好ましく、更に０．０１μｍ〜０．０８μｍのものが好ましい。
【００８２】
５）撥インク性化合物
本発明における隔壁用樹脂組成物は、撥インク性化合物少なくとも１種を含有する。撥インク性化合物の隔壁用樹脂組成物における含有量は特に制限はないが、隔壁としたときに既述の好ましい範囲になるような含有量であることが好ましい。
撥インク性化合物としては、隔壁に含有させたときに、隔壁がインクをはじく性質を示すようになる化合物であれば特に制限はなく任意の化合物を用いることができる。
【００８３】
本発明における撥インク性化合物としては、混色を防止し、隔壁へのインクしみ込みを効果的に防止する点で、ケイ素原子またはフッ素原子を含有する化合物であることが好ましく、フッ素原子を含有する化合物であることがより好ましく、パーフルオロアルキル基を含む化合物であることが特に好ましい。
前記パーフルオロアルキル基の炭素数としては、２〜１０が好ましく、４〜８がより好ましい。
【００８４】
また、本発明における撥インク性化合物は、混色防止と隔壁へのインクのしみ込み防止の観点から、高分子化合物（ポリマー）であることが好ましい。また、前記ポリマーは、隔壁用組成物への相溶性付与の観点から、アルキレンオキサイド構造を含むポリマーであることが好ましく、アルキレンオキサイド構造としては、エチレンオキサイド又はプロピレンオキサイドが好ましい。更に、前記ポリマーは、パターンニング性付与の観点から、酸性基を有するポリマーであることもまた好ましい。
本発明における撥インク性化合物は、上記ポリマーの中でも、フッ素原子を含有するポリマー（含フッ素ポリマー）であることが特に好ましい。以下、含フッ素ポリマーについて説明する。
【００８５】
含フッ素ポリマーは、エチレン性二重結合とフッ素原子とを有する単量体（ａ）に由来する単量体単位を必須とし、エチレン性二重結合とアルキレンオキサイドとを有する単量体（ｂ）に由来する単量体単位を含むことが好ましい。
また、エチレン性二重結合と酸性基または水酸基とを有する単量体（ｃ）に由来する単量体単位を含むこともできる。この場合、含フッ素ポリマーの酸価が１〜３００ｍｇＫＯＨ／ｇであることが好ましい。
なお、上記エチレン性二重結合としては、（メタ）アクリロイル基、ビニル基、アリル基などを挙げることができる。
【００８６】
エチレン性二重結合とフッ素原子とを有する単量体（ａ）としては、例えば、
ＣＨ２＝ＣＲ１ＣＯＯＱ２Ｒｆ、ＣＨ２＝ＣＲ１ＯＣＯＱ１Ｒｆ、ＣＨ２＝ＣＲ１ＯＱ１Ｒｆ、ＣＨ２＝ＣＲ１ＣＨ２ＯＱ１Ｒｆ、ＣＨ２＝ＣＲ１ＣＯＯＱ２ＮＲ２ＳＯ２Ｒｆ、ＣＨ２＝ＣＲ１ＣＯＯＱ２ＮＲ２ＣＯＲｆ、ＣＨ２＝ＣＲ１ＣＯＯＱ２ＮＲ２ＣＯＯＱ２Ｒｆ、及びＣＨ２＝ＣＲ１ＣＯＯＱ２ＯＱ１Ｒｆ等が挙げられる。ただし、Ｒｆは、炭素数が２〜１０のパーフルオロアルキル基、Ｒ１とＲ２は独立に水素原子又はメチル基を、Ｑ１は単結合又は炭素数１〜６の２価の有機基を、Ｑ２は炭素数１〜６の２価の有機基を、それぞれ示す。Ｑ１、及びＱ２は環状構造を有していてもよい。
【００８７】
Ｑ１、Ｑ２の具体例としては、
−ＣＨ２−、−ＣＨ２ＣＨ２−、−ＣＨ（ＣＨ３）−、−ＣＨ２ＣＨ２ＣＨ２−、−Ｃ（ＣＨ３）２−、−ＣＨ（ＣＨ２ＣＨ３）−、−ＣＨ２ＣＨ２ＣＨ２ＣＨ２−、−ＣＨ（ＣＨ２ＣＨ２ＣＨ３）−、−ＣＨ２（ＣＨ２）３ＣＨ２−、−ＣＨ（ＣＨ２ＣＨ（ＣＨ３）２）−、−ＣＨ２ＣＨ（ＯＨ）ＣＨ２−、−ＣＨ２ＣＨ２ＮＨＣＯＯＣＨ２−、及び−ＣＨ２ＣＨ（ＯＨ）ＣＨ２ＯＣＨ２−等が挙げられる。また、Ｑ１は単結合であってもよい。
合成の容易さの観点から、−ＣＨ２−、−ＣＨ２ＣＨ２−、または−ＣＨ２ＣＨ（ＯＨ）ＣＨ２−が好ましい。
【００８８】
エチレン性二重結合とフッ素原子とを有する単量体（ａ）として具体的には以下のものが挙げられる。
ＣＨ２＝ＣＨＣＯＯＣＨ２ＣＨ２ＣnＦ２n+1（ｎは２〜８）、ＣＨ２＝ＣＨＣＯＯＣＨ２ＣＦ２Ｏ（ＣＦ２ＣＦ２Ｏ）ｎ−１ＣＦ３（ｎは３〜９）、ＣＨ２＝ＣＨＣＯＯＣＨ２ＣＦ（ＣＦ３）Ｏ（ＣＦ２ＣＦ（ＣＦ３）Ｏ）ｎ−１Ｃ６Ｆ１３（ｎは２〜６）、ＣＨ２＝ＣＨＣＯＯＣＨ２ＣＦ（ＣＦ３）Ｏ（ＣＦ２ＣＦ（ＣＦ３）Ｏ）ｎ−１Ｃ３Ｆ７（ｎは２〜６）、
【００８９】
ＣＨ２＝Ｃ（ＣＨ３）ＣＯＯＣＨ２ＣＨ２ＣnＦ２n+1（ｎは２〜８）、ＣＨ２＝Ｃ（ＣＨ３）ＣＯＯＣＨ２ＣＨ２ＮＨＣＯＯＣＨ２ＣＦ２Ｏ（ＣＦ２ＣＦ２Ｏ）ｎ−１ＣＦ３（ｎは３〜９）、ＣＨ２＝Ｃ（ＣＨ３）ＣＯＯＣＨ２ＣＨ２ＮＨＣＯＯＣＨ２ＣＦ（ＣＦ３）Ｏ（ＣＦ２ＣＦ（ＣＦ３）Ｏ）ｎ−１Ｃ３Ｆ７（ｎは２〜６）、ＣＨ２＝Ｃ（ＣＨ３）ＣＯＯＣＨ２ＣＨ２ＮＨＣＯＯＣＨ２ＣＦ（ＣＦ３）Ｏ（ＣＦ２ＣＦ（ＣＦ３）Ｏ）ｎ−１Ｃ６Ｆ１３（ｎは２〜６）、
【００９０】
ＣＨ２＝Ｃ（ＣＨ３）ＣＯＯＣＨ２ＣＨ（ＯＨ）ＣＨ２ＯＣＨ２ＣＦ２Ｏ（ＣＦ２ＣＦ２Ｏ）ｎ−１ＣＦ３（ｎは３〜９）、ＣＨ２＝Ｃ（ＣＨ３）ＣＯＯＣＨ２ＣＨ（ＯＨ）ＣＨ２ＯＣＨ２ＣＦ（ＣＦ３）Ｏ（ＣＦ２ＣＦ（ＣＦ３）Ｏ）ｎ−１Ｃ６Ｆ１３（ｎは２〜６）、ＣＨ２＝Ｃ（ＣＨ３）ＣＯＯＣＨ２ＣＨ（ＯＨ）ＣＨ２ＯＣＨ２ＣＦ（ＣＦ３）Ｏ（ＣＦ２ＣＦ（ＣＦ３）Ｏ）ｎ−１Ｃ３Ｆ７（ｎは２〜６）、ＣＨ２＝ＣＨＣＯＯＣＨ２ＣＨ２ＮＲ１ＳＯ２ＣｎＦ２ｎ＋１（ｎは２〜８、Ｒ１は水素原子またはメチル基）
【００９１】
これらの中でも、ＣＨ２＝ＣＨＣＯＯＣＨ２ＣＨ２Ｃ６Ｆ１３、ＣＨ２＝Ｃ（ＣＨ３）ＣＯＯＣＨ２ＣＨ２Ｃ６Ｆ１３、ＣＨ２＝ＣＨＣＯＯＣＨ２ＣＨ２Ｃ８Ｆ１７、ＣＨ２＝Ｃ（ＣＨ３）ＣＯＯＣＨ２ＣＨ２Ｃ８Ｆ１７、ＣＨ２＝ＣＨＣＯＯＣＨ２ＣＨ２Ｃ４Ｆ９、ＣＨ２＝Ｃ（ＣＨ３）ＣＯＯＣＨ２ＣＨ２Ｃ４Ｆ９、ＣＨ２＝ＣＨＣＯＯＣＨ２ＣＨ２ＮＨＳＯ２Ｃ８Ｆ１７、ＣＨ２＝ＣＨＣＯＯＣＨ２ＣＨ２ＮＣＨ３ＳＯ２Ｃ８Ｆ１７、ＣＨ２＝ＣＨＣＯＯＣＨ２ＣＨ２ＮＨＳＯ２Ｃ６Ｆ１３、ＣＨ２＝ＣＨＣＯＯＣＨ２ＣＨ２ＮＣＨ３ＳＯ２Ｃ６Ｆ１３が特に好ましい。
【００９２】
含フッ素ポリマーにおけるエチレン性二重結合とフッ素原子とを有する単量体（ａ）に由来する単量体単位の含有量は、１質量％〜９５質量％等が好ましく、５質量％〜８０質量％がより好ましく、２０質量％〜６０質量％がさらに好ましい。当該範囲であると含フッ素樹脂は良好な撥インク性を奏し、インクしみ込みと混色とを効果的に防止できる。
【００９３】
エチレン性二重結合とアルキレンオキサイドとを有する単量体（ｂ）としては、ＣＨ２＝ＣＲ１ＣＯＯ（Ｑ３Ｏ）ｐ-（Ｑ４Ｏ）ｑ-Ｒ３を挙げることができる。中でも、合成の容易性、組成物への相溶性の観点からＣＨ２＝ＣＲ１ＣＯＯ（Ｃ３Ｈ６Ｏ）ｐ-（Ｃ２Ｈ４Ｏ）ｑ-Ｒ３、ＣＨ２＝ＣＲ１ＣＯＯ（Ｃ２Ｈ４Ｏ）ｐ-（Ｃ３Ｈ６Ｏ）ｑ-Ｒ３が好ましい。ここで、Ｑ３、及びＱ４は各々独立に炭素数１〜４の飽和炭化水素基を表し、Ｒ１は水素原子又はメチル基を表し、Ｒ３は水素原子又は炭素数１〜５のアルキル基を表す。ｐ及びｑは、各々独立に０〜２０の整数を表し、ｐとｑとが同時に０を表すことはない。
【００９４】
含フッ素ポリマーにおけるエチレン性二重結合とアルキレンオキサイドとを有する単量体（ｂ）に由来する単量体単位の含有量は、１質量％〜６０質量％が好ましく、５質量％〜５０質量％がより好ましく、５質量％〜３０質量％がさらに好ましい。当該範囲であると含フッ素ポリマーは良好な撥インク性を失うことなく、組成物への相溶性を付与できる。
【００９５】
エチレン性二重結合と酸性基または水酸基とを有する単量体（ｃ）としては、例えば、カルボキシ基を有する単量体、フェノール性水酸基を有する単量体、スルホン酸基を有する単量体、水酸基を有する単量体等が挙げられる。
【００９６】
カルボキシ基を有する単量体としては、アクリル酸、メタクリル酸、ビニル酢酸、クロトン酸、イタコン酸、マレイン酸、フマル酸、ケイ皮酸、もしくはそれらの塩が挙げられる。これらは単独で用いてもよいし、２種以上を併用してもよい。
【００９７】
フェノール性水酸基を有する単量体としては、ｏ−ヒドロキシスチレン、ｍ−ヒドロキシスチレン、ｐ−ヒドロキシスチレン等が挙げられる。またこれらのベンゼン環の１個以上の水素原子が、メチル基、エチル基、ｎ−ブチル基等のアルキル基、メトキシ基、エトキシ基、ｎ−ブトキシ基等のアルコキシ基、ハロゲン原子、アルキル基の１個以上の水素原子がハロゲン原子に置換されたハロアルキル基、ニトロ基、シアノ基、アミド基に置換された化合物等が挙げられる。これらは単独で用いてもよいし、２種以上を併用してもよい。
【００９８】
スルホン酸基を有する単量体としては、ビニルスルホン酸、スチレンスルホン酸、（メタ）アリルスルホン酸、２−ヒドロキシ−３−（メタ）アリルオキシプロパンスルホン酸、（メタ）アクリル酸−２−スルホエチル、（メタ）アクリル酸−２−スルホプロピル、２−ヒドロキシ−３−（メタ）アクリロキシプロパンスルホン酸、２−（メタ）アクリルアミド−２−メチルプロパンスルホン酸、もしくはそれらの塩等が挙げられる。これらは単独で用いてもよいし、２種以上を併用してもよい。
【００９９】
水酸基を有する単量体の具体例としては、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、５−ヒドロキシペンチル（メタ）アクリレート、６−ヒドロキシヘキシル（メタ）アクリレート、４−ヒドロキシシクロヘキシル（メタ）アクリレート、ネオペンチルグリコールモノ（メタ）アクリレート、３−クロロ−２−ヒドロキシプロピル（メタ）アクリレート、グリセリンモノ（メタ）アクリレート、２−ヒドロキシエチルビニルエーテル、４−ヒドロキシブチルビニルエーテル、シクロヘキサンジオールモノビニルエーテル、２−ヒドロキシエチルアリルエーテル、Ｎ−ヒドロキシメチル（メタ）アクリルアミド、Ｎ，Ｎ−ビス（ヒドロキシメチル）等が挙げられる。
【０１００】
さらに、水酸基を有する単量体としては、末端が水酸基であるポリオキシアルキレン鎖を有する単量体であってもよい。例えば、ＣＨ２＝ＣＨＯＣＨ２Ｃ６Ｈ１０ＣＨ２Ｏ（Ｃ２Ｈ４Ｏ）ｇＨ（ここで、ｇは１〜１００の整数を表す。以下同じ）、ＣＨ２＝ＣＨＯＣ４Ｈ８Ｏ（Ｃ２Ｈ４Ｏ）ｇＨ、ＣＨ２＝ＣＨＣＯＯＣ２Ｈ４Ｏ（Ｃ２Ｈ４Ｏ）ｇＨ、ＣＨ２＝Ｃ（ＣＨ３）ＣＯＯＣ２Ｈ４Ｏ（Ｃ２Ｈ４Ｏ）ｇＨ、ＣＨ２＝ＣＨＣＯＯＣ２Ｈ４Ｏ（Ｃ２Ｈ４Ｏ）ｈ（Ｃ３Ｈ６Ｏ）ｋＨ（ここで、ｈは０又は１〜１００の整数であり、ｋは１〜１００の整数であり、ｈ＋ｋは１〜１００である。以下同じ。）、ＣＨ２＝Ｃ（ＣＨ３）ＣＯＯＣ２Ｈ４Ｏ（Ｃ２Ｈ４Ｏ）ｈ（Ｃ３Ｈ６Ｏ）ｋＨ等が挙げられる。これらは１種を単独で用いてもよいし、２種以上を併用してもよい。
【０１０１】
含フッ素ポリマーにおけるエチレン性二重結合と酸性基または水酸基とを有する単量体（ｃ）に由来する単量体単位の含有量は、０．１〜４０％等が好ましく、０．５〜３０％がより好ましく、１〜２０％がさらに好ましい。当該範囲であると含フッ素ポリマーは良好な撥インク性を失うことなく、組成物の現像性がより良好となる。ただし、エチレン性二重結合と酸性基または水酸基とを有する単量体（ｃ）は、エチレン性二重結合とフッ素原子とを有する単量体（ａ）及びエチレン性二重結合とアルキレンオキサイドとを有する単量体（ｂ）を適切に選ぶことにより、含フッ素ポリマーが含有していなくてもよい。
【０１０２】
本発明における含フッ素ポリマーは、上記単量体単位の他に、フッ素原子、アルキレンオキサイド、酸性基及び水酸基を有しない単量体（以下、「その他の単量体」という。）に由来する単量体単位を有していてもよい。
【０１０３】
その他の単量体としては、炭化水素系オレフィン類、ビニルエーテル類、イソプロペニルエーテル類、アリルエーテル類、ビニルエステル類、アリルエステル類、（メタ）アクリル酸エステル類、（メタ）アクリルアミド類、芳香族ビニル化合物、クロロオレフィン類、フルオロオレフィン類、共役ジエン類が挙げられる。これらの化合物には、官能基が含まれていてもよく、該官能基としては、例えば水酸基、カルボニル基、アルコキシ基、アミド基等が挙げられる。またポリシロキサン構造を有する基を有していてもよい。ただし、これらのその他の単量体に由来する単量体単位は、Ｒｆ基、アルキレンオキサイド及び酸性基を有しない。その他の単量体は、１種を単独で用いてもよいし、２種以上を併用してもよい。
本発明においては、隔壁の耐熱性の点から、特に（メタ）アクリル酸エステル類、（メタ）アクリルアミド類が好ましい。
【０１０４】
含フッ素ポリマーにおける、その他の単量体に由来する単量体単位の含有量は、５０質量％以下が好ましく、３０質量％以下がより好ましい。当該範囲であると離画壁用感光性組成物の現像性が良好となる。
【０１０５】
本発明における含フッ素ポリマーは、上記の各種単量体単位を含む共重合体を合成することによって得られる。また、反応部位を有する重合体にフッ素原子を有する化合物を反応させる各種変性方法によっても得ることができる。
【０１０６】
反応部位を有する重合体にフッ素原子を有する化合物を反応させる各種変性方法としては、例えば、エポキシ基を有する単量体をあらかじめ共重合させた後に、フッ素原子とカルボキシ基とを有する化合物を反応させる方法、エポキシ基を有する単量体をあらかじめ共重合させた後に、フッ素原子とヒドロキシ基とを有する化合物を反応させる方法が挙げられる。
【０１０７】
エポキシ基を有する単量体の具体例としては、例えば、グリシジル（メタ）アクリレート、３，４−エポキシシクロヘキシルメチルアクリレートが挙げられる。
【０１０８】
含フッ素ポリマーまたは含フッ素ポリマーの前駆体となる前記反応部位を有する重合体は、上述の単量体を、必要に応じて連鎖移動剤と共に、溶媒に溶解して加熱し、重合開始剤を加えて反応させる方法によって合成できる。
含フッ素ポリマーの重量平均分子量としては、３０００以上１０００００未満が好ましく、５０００以上５００００未満がより好ましい。当該範囲であるとインクしみ込みと混色とを効果的に防止できる。重量平均分子量はゲルパーミエーションクロマトグラフィー法によりポリスチレンを標準物質として測定できる。
【０１０９】
本発明における撥インク性化合物としては、前記含フッ素化合物の他に、ケイ素含有化合物を好ましく用いることができる。
ケイ素含有化合物は、前記含フッ素化合物と同様に、ポリマーであることが好ましい。ケイ素含有化合物の構造としては、シリコーン構造を有する含ケイ素ポリマーであることが好ましい。また含ケイ素ポリマーは、隔壁用樹脂組成物との相溶性の観点から、アルキレンオキサイドを含むことが好ましい。含ケイ素ポリマーの重量平均分子量は、４０００以上１０００００未満が好ましく、５０００以上５００００未満がより好ましい。当該範囲であるとインクしみ込みと混色とを効果的に防止できる。含ケイ素ポリマーとしては、例えば、下記のような構造を有する化合物であることが好ましい。
【０１１０】
【化５】
2009008740.tif 000006
【０１１１】
構造式中、Ｒ４〜Ｒ１５は各々独立に、水素原子、メチル基、フェニル基又はポリアルキレンオキサイド基を表す。ただし、Ｒ４、及びＲ１０が水素原子の場合を除く。ｎ、ｍ、ｌは各々独立に３以上の自然数を表す。
前記ポリアルキレンオキサイド基は、一般式：Ｑ５（Ｃ３Ｈ６Ｏ）ｐ-（Ｃ２Ｈ４Ｏ）ｑ-Ｒ１６、又は、Ｑ５（Ｃ２Ｈ４Ｏ）ｐ-（Ｃ３Ｈ６Ｏ）ｑ-Ｒ１６で表される基である。ここで、Ｒ１６は水素原子又は炭素数１〜５のアルキル基を表し、ｐ及びｑは各々独立に０〜２０の整数を表し、ｐとｑとが同時に０を表すことはない。Ｑ５は炭素数０〜６の２価有機基で、炭素数０の場合には単結合や酸素原子であってもよい。
【０１１２】
含ケイ素ポリマーにおけるポリアルキレンオキサイド基の含有量としては、３質量％〜６０質量％が好ましく、５質量％〜５０質量％がより好ましく、５質量％〜３０質量％がさらに好ましい。当該範囲であると含ケイ素ポリマーは良好な撥インク性を失うことなく、組成物への相溶性を付与できる。
また、Ｒ６〜Ｒ８、Ｒ１２〜Ｒ１４の内、少なくとも１つは水素原子であることがインクしみ込み防止の観点から好ましい。
【０１１３】
前記隔壁用樹脂組成物には、上記１）〜５）の成分の他に、必要に応じて、下記の溶媒、界面活性剤、熱重合防止剤、紫外線吸収剤等を添加することができる。また更に、特開平１１−１３３６００号公報に記載の「接着助剤」や、その他の添加剤等を含有させることができる。
【０１１４】
−溶媒−
本発明における隔壁用樹脂組成物は、上記成分の他に更に、有機溶媒の少なくとも１種を含んでいてもよい。有機溶媒の例としては、例えば、メチルエチルケトン、プロピレングリコールモノメチルエーテル、プロピレングリコールモノメチルエーテルアセテート、シクロヘキサノン、シクロヘキサノール、メチルイソブチルケトン、乳酸エチル、乳酸メチル、カプロラクタム等を挙げることができる。
【０１１５】
−界面活性剤−
本発明における隔壁用樹脂組成物においては、均一な膜厚に制御でき、塗布ムラを効果的に防止するという観点から、隔壁用樹脂組成物中に界面活性剤の少なくとも１種を含有させることが好ましい。
界面活性剤としては、例えば、特開２００３−３３７４２４号公報、特開平１１−１３３６００号公報に開示されている界面活性剤を好適なものとして挙げることができる。
【０１１６】
−熱重合防止剤−
本発明における隔壁用樹脂組成物は、熱重合防止剤の少なくとも１種を含むことが好ましい。該熱重合防止剤の例としては、例えば、ハイドロキノン、ハイドロキノンモノメチルエーテル、ｐ−メトキシフェノール、ジ−ｔ−ブチル−ｐ−クレゾール、ピロガロール、ｔ−ブチルカテコール、ベンゾキノン、４，４’−チオビス（３−メチル−６−ｔ−ブチルフェノール）、２，２’−メチレンビス（４−メチル−６−ｔ−ブチルフェノール）、２−メルカプトベンズイミダゾール、フェノチアジン等が挙げられる。
【０１１７】
−紫外線吸収剤−
本発明における隔壁用樹脂組成物は、必要に応じて紫外線吸収剤の少なくとも１種を含有することができる。紫外線吸収剤としては、例えば、特開平５−７２７２４号公報記載の化合物のほか、サリシレート系、ベンゾフェノン系、ベンゾトリアゾール系、シアノアクリレート系、ニッケルキレート系、ヒンダードアミン系などの各種化合物が挙げられる。
具体的には、フェニルサリシレート、４−ｔ−ブチルフェニルサリシレート、２，４−ジ−ｔ−ブチルフェニル−３’，５’−ジ−ｔ−４’−ヒドロキシベンゾエート、４−ｔ−ブチルフェニルサリシレート、２，４−ジヒドロキシベンゾフェノン、２−ヒドロキシ−４−メトキシベンゾフェノン、２−ヒドロキシ−４−ｎ−オクチルオキシベンゾフェノン、２−（２’−ヒドロキシ−５’−メチルフェニル）ベンゾトリアゾール、２−（２’−ヒドロキシ−３’−ｔ−ブチル−５’−メチルフェニル）−５−クロロベンゾトリアゾール、エチル−２−シアノ−３，３−ジフェニルアクリレート、２，２’−ヒドロキシ−４−メトキシベンゾフェノン、ニッケルジブチルジチオカーバメート、ビス（２，２，６，６−テトラメチル−４−ピペリジル）−セバケート、４−ｔ−ブチルフェニルサリシレート、サルチル酸フェニル、４−ヒドロキシ−２，２，６，６−テトラメチルピペリジン縮合物、コハク酸−ビス（２，２，６，６−テトラメチル−４−ピペリジル）−エステル、２−［２−ヒドロキシ−３，５−ビス（α，α−ジメチルベンジル）フェニル］−２Ｈ−ベンゾトリアゾール、７−｛［４−クロロ−６−（ジエチルアミノ）−５−トリアジン−２−イル］アミノ｝−３−フェニルクマリン等が挙げられる。
【０１１８】
本発明の隔壁は、銀原子を含有する金属微粒子と、フッ素原子を含有する撥インク性化合物とを含有することが好ましく、銀原子を含有する金属微粒子を隔壁における体積割合で０．１体積％〜１０体積％含有し、フッ素原子を含有する撥インク性化合物を隔壁の全固形分に対して０．２質量％〜２０質量％含有することがより好ましく、銀原子を含有する金属微粒子を隔壁における体積割合で２．０体積％〜９．０体積％含有し、含フッ素ポリマーである撥インク性化合物を隔壁の全固形分に対して０．８質量％〜６．０質量％含有することが更に好ましい。
【０１１９】
本発明の隔壁は、着色液体組成物（インク）によって基板上に形成された複数の着色領域を離画するものであり、一般には黒（濃色）であることが多いが、黒に限定されるものではない。
本発明の隔壁は、上記隔壁用樹脂組成物からなる感光性樹脂層を基板上に形成し、これを露光し、その後現像することにより形成することが好ましい。
【０１２０】
（基板）
本発明において、基板（永久支持体）としては、ガラス、セラミック、合成樹脂フィルム等を使用することができる。特に好ましくは、透明性で寸度安定性の良好なガラスや合成樹脂フィルムが挙げられる。
【０１２１】
（隔壁の形成方法）
隔壁の形成方法としては、例えば、前記基板の少なくとも一方の面に（以下、単に「基板上に」ともいう）、前記隔壁用樹脂組成物、もしくは前記隔壁用樹脂組成物からなる感光性樹脂層を有する感光性転写材料を用いて感光性樹脂層を形成する感光性樹脂層形成工程と、前記感光性樹脂層を露光する露光工程と、露光された前記感光性樹脂層を現像する現像工程と、前記現像して得られた感光性樹脂層からなるパターン画像を加熱処理する加熱処理工程と、を少なくとも有して構成することが好ましい。
【０１２２】
−感光性樹脂層形成工程−
感光性樹脂層形成工程においては、基板の少なくとも一方の面に、前述の隔壁用樹脂組成物を用いて、もしくは感光性転写材料を用いて感光性樹脂層を形成する。
隔壁用樹脂組成物を用いて感光性樹脂層を形成する方法としては、特に限定はない。例えば、スリット塗布、インクジェット法、回転塗布、流延塗布、ロール塗布、スクリーン印刷法等の各種の塗布方法によって前記隔壁用樹脂組成物を塗布することにより形成することができる。必要に応じて、塗布後にプリベークを行ってもよい。
【０１２３】
プリベークは、例えば、ホットプレート、オーブン等で５０℃〜１４０℃の温度で１０〜３００秒で行うことができる。
感光性樹脂層の膜厚は、形成する隔壁の設計値により適宜調整できるが、一般的には、０．５〜５μｍが好ましく、１．５〜３．５μｍの範囲であることがより好ましい。
【０１２４】
感光性転写材料を用いる方法としては、特開２００６−２３６９６号公報の段落番号[００２３]、[００３６]〜[００５１]や、特開２００６−４７５９２号公報の段落番号[００９６]〜[０１０８]に記載の作製方法を本発明においても好適に用いることができる。
例えば、以下のようにして形成することができる。
【０１２５】
仮支持体上に、酸素遮断層と、既述の隔壁用樹脂組成物を用いて形成された感光性樹脂層と、更に該感光性樹脂層上にカバーシートが設けられた感光性転写材料を用意する。まず、カバーシートを剥離除去した後、露出した感光性樹脂層の表面を永久支持体（基板）上に貼り合わせ、ラミネータ等で圧着して積層する（積層体）。ラミネータには、従来公知のラミネータ、真空ラミネータ等の中から適宜選択したものが使用でき、より生産性を高めるには、オートカットラミネーターも使用可能である。
次いで、仮支持体と酸素遮断層との間で剥離し、前記積層体から仮支持体を除去することにより、基板上に感光性樹脂層と酸素遮断層とをこの順に形成することができる。
【０１２６】
−露光工程−
露光工程では、前記基板上に形成した感光性樹脂層を所定のパターンに露光する。
本工程における露光は、塗布膜のパターン露光は、所定のマスクパターンを介して露光し、光照射された塗布膜部分だけを硬化させ、現像液で現像して、所定のパターンの隔壁を形成することにより行うことができる。露光に際して用いることができる放射線としては、特に、ｇ線、ｈ線、ｉ線等の紫外線が好ましく用いられる。照射量は５〜３００ｍＪ／ｃｍ２が好ましく１０〜２００ｍＪ／ｃｍ２がより好ましく、５０〜１５０ｍＪ／ｃｍ２が最も好ましい。露光機はプロキシミテイー方式の露光機でも、ミラープロジェクション方式でもまたステッパー方式でも使用可能である。
【０１２７】
また、仮支持体を、酸素を遮断しうる保護層として用いる場合は、仮支持体を残したまま（剥離せずに）露光する。次いで、仮支持体を除去し、照射後所定の処理液を用いて現像処理して、引き続き必要に応じて、水洗処理して、隔壁を得ることができる。
【０１２８】
前記現像の前には、純水をシャワーノズル等にて噴霧して、隔壁用樹脂組成物層又は酸素遮断層の表面を均一に湿らせることが好ましい。前記現像処理に用いる現像液としては、アルカリ性物質の希薄水溶液が用いられるが、更に水と混和性の有機溶剤を少量添加したものでもよい。
【０１２９】
適当なアルカリ性物質としては、アルカリ金属水酸化物類（例えば、水酸化ナトリウム、水酸化カリウム）、アルカリ金属炭酸塩類（例えば、炭酸ナトリウム、炭酸カリウム）、アルカリ金属重炭酸塩類（例えば、炭酸水素ナトリウム、炭酸水素カリウム）、アルカリ金属ケイ酸塩類（例えば、ケイ酸ナトリウム、ケイ酸カリウム）、アルカリ金属メタケイ酸塩類（例えば、メタケイ酸ナトリウム、メタケイ酸カリウム）、トリエタノールアミン、ジエタノールアミン、モノエタノールアミン、モルホリン、テトラアルキルアンモンニウムヒドロキシド類（例えば、テトラメチルアンモニウムヒドロキシド）、燐酸三ナトリウム、等が挙げられる。アルカリ性物質の濃度は、０．０１〜３０質量％が好ましく、ｐＨは８〜１４が好ましい。
【０１３０】
前記「水と混和性の有機溶剤」としては、例えば、メタノール、エタノール、２−プロパノール、１−プロパノール、ブタノール、ジアセトンアルコール、エチレングリコールモノメチルエーテル、エチレングリコールモノエチルエーテル、エチレングリコールモノｎ−ブチルエーテル、ベンジルアルコール、アセトン、メチルエチルケトン、シクロヘキサノン、ε−カプロラクトン、γ−ブチロラクトン、ジメチルホルムアミド、ジメチルアセトアミド、ヘキサメチルホスホルアミド、乳酸エチル、乳酸メチル、ε−カプロラクタム、Ｎ−メチルピロリドン等が好適に挙げられる。水と混和性の有機溶剤の濃度は０．１〜３０質量％が好ましい。更に、公知の界面活性剤を添加することもでき、該界面活性剤の濃度としては０．０１〜１０質量％が好ましい。
【０１３１】
前記現像液は、浴液としても、あるいは噴霧液としても用いることができる。隔壁用樹脂組成物層の未硬化部分を除去する場合、現像液中で回転ブラシや湿潤スポンジで擦るなどの方法を組合せることができる。現像液の液温度は、通常室温（２０℃）付近から４０℃が好ましい。現像時間は、隔壁用樹脂組成物層の組成、現像液のアルカリ性や温度、有機溶剤を添加する場合にはその種類と濃度、等に依るが、通常１０秒〜２分程度である。短すぎると非硬化部（ネガ型の場合は非露光部）の現像が不充分となることがあり、長すぎると硬化部（ネガ型の場合は露光部）もエッチングされることがある。いずれの場合にも、隔壁形状を好適なものとすることが困難となる。現像処理の後に水洗工程を入れることも可能である。
【０１３２】
−加熱処理工程−
前記現像工程によって得られた感光性樹脂層からなるパターン画像（隔壁パターン）を加熱処理（ベーク処理ともいう）することにより、本発明の隔壁を得ることができる。
加熱処理は、露光及び現像により形成されたパターン画像（隔壁パターン）を加熱して硬化させるものである。
【０１３３】
加熱処理の方法としては、従来公知の種々の方法を用いることができる。すなわち、例えば、複数枚の基板をカセットに収納してコンベクションオーブンで処理する方法、ホットプレートで１枚ずつ処理する方法、赤外線ヒーターで処理する方法、等である。
【０１３４】
また、ベーク温度（加熱温度）としては、通常１５０〜２８０℃であり、好ましくは１８０〜２５０℃である。加熱時間は、前記ベーク温度によって変動するが、ベーク温度を２４０℃とした場合には、１０〜１２０分が好ましく、３０〜９０分がより好ましい。
【０１３５】
また、隔壁の形成方法における加熱処理工程においては、前記露光、現像工程によって形成された隔壁パターンを、不均一な膜減りを防止し、感光性樹脂層に含まれるＵＶ吸収剤等の成分の析出を防止する観点から、加熱処理前にポスト露光を行なうようにしてもよい。
【０１３６】
−ポスト露光−
ここで、前記ポスト露光について略説する。
ポスト露光に用いる光源としては、感光性樹脂層を硬化し得る波長領域の光（例えば、３６５ｎｍ、４０５ｎｍ）を照射できるものであれば適宜選定して用いることができる。
具体的には、超高圧水銀灯、高圧水銀灯、メタルハライドランプ等が挙げられる。
露光量としては、前記露光を補う露光量であればよく、通常は５０〜５０００ｍＪ／ｃｍ２であり、好ましくは２００〜２０００ｍＪ／ｃｍ２、更に好ましくは５００〜１０００ｍＪ／ｃｍ２である。
【０１３７】
（隔壁の接触角測定）
本発明では、混色防止の観点から、加熱処理後の隔壁表面の水接触角が７５°〜１２０°であることが好ましく、９０°〜１１０°であることがより好ましい。
ここでの接触角の測定方法は、財団法人・日本規格協会によるＪＩＳ規格に準拠した方法であり、具体的にはＪＩＳ  Ｒ３２５７「基板ガラス表面のぬれ性試験方法」内の「６．静滴法」に記載された方法である。より具体的には、接触角測定器（協和界面科学（株）製の接触角計（ＣＡ−Ａ））を使い、２０メモリの大きさの水滴をつくり、針先から水滴を出して、パターン画像上面に接触させることにより、隔壁上表面に水滴を形成し、1０秒静置後、接触角計の覗き穴から水滴の形状を観察し、２５℃における接触角θを求めることができる。
【０１３８】
ここで隔壁の表面とは、隔壁の表面のうち、基板と接する面に対し反対側の露出面をいう。
【０１３９】
（隔壁のフッ素量測定）
本発明では、撥インク性化合物として含フッ素化合物を使用した場合、混色の防止および隔壁へのインクしみ込み防止の観点から、加熱処理後の隔壁の表面における炭素原子数に対するフッ素原子数の比（フッ素原子数／炭素原子数）が０．１０以上であることが好ましく、０．３０以上であることがより好ましく、０．５０以上であることが最も好ましい。
炭素原子数に対するフッ素原子数の比は、ＥＳＣＡで測定することができる。
【０１４０】
≪カラーフィルタ≫
本発明のカラーフィルタは、前記隔壁を有する基板を用い、該隔壁によって区画された基板上の凹部（画素形成用の領域）に２色以上の着色液体組成物（インク）を付与し、２色以上の複数の着色領域（例えば赤、緑、青、白、紫など）からなる着色画素群を形成してなることを特徴とする。
インクを付与する方法としては、特に限定されるものではなくインクジェット法やスリットコート法など公知の方法を適宜用いることができるが、特に本発明においては、インクジェット法を用いることが好ましい。
【０１４１】
−インクジェット方式−
本発明に用いるインクジェット方式としては、帯電したインクを連続的に噴射し電場によって制御する方法、圧電素子を用いて間欠的にインクを噴射する方法、インクを加熱しその発泡を利用して間欠的に噴射する方法等、各種の方法を採用できる。
【０１４２】
用いるインクは油性、水性であっても使用できる。本発明の効果がより効果的に発現する点で油性の方が好ましい。また、そのインクに含まれる着色剤は染料、顔料ともに使用でき、耐久性の面からは顔料の使用がより好ましい。また、公知のカラーフィルタ作製に用いる、着色インク（着色樹脂組成物、例えば、特開２００５−３８６１号公報［００３４］〜［００６３］記載）や、特開２００４−３２５７３６号公報に記載の着色インクや、特開２００２−３７２６１３号公報に記載のインク、特開２００３−６６２２３号公報に記載のインクなど公知のインクを使用することもできる。
【０１４３】
インクジェット方式に用いるインクには、着色後の工程を考慮し、加熱によって硬化する、又は紫外線などのエネルギー線によって硬化する成分を添加することもでき、これらを併用することもできる。加熱によって硬化する成分としては各種の熱硬化性樹脂が広く用いられ、エポキシ基化合物を好適に用いることができる。またエネルギー線によって硬化する成分としては例えばアクリレート誘導体又はメタクリレート誘導体に光反応開始剤を添加したものを例示できる。特に耐熱性を考慮してアクリロイル基、メタクリロイル基を分子内に複数有するものがより好ましい。
【０１４４】
本発明のカラーフィルタは、インクジェット方式で画素形成されたカラーフィルタであることが好ましく、少なくともＲＧＢ３色のインクを吹き付けて少なくとも３色のカラーフィルタを形成されたものであることが好ましい。このようにして形成されたカラーフィルタのパターン形状は特に限定されるものではなく、一般的なブラックマトリックス形状であるストライプ状であっても、格子状であっても、さらにはデルタ配列状であってもよい。
【０１４５】
（オーバーコート層）
カラーフィルタ作製後、全面に耐性向上のためにオーバーコート層を設ける場合がある。オーバーコート層は、インクＲ，Ｇ，Ｂの着色画素を保護するとともに、表面を平坦にすることができるが、工程数が増えるという観点から、設けないことが好ましい。
オーバーコート層を形成する樹脂（ＯＣ剤）としては、アクリル系樹脂組成物、エポキシ樹脂組成物、ポリイミド樹脂組成物などが挙げられる。中でも、可視光領域での透明性で優れており、また、カラーフィルタ用光硬化性組成物の樹脂成分が通常アクリル系樹脂を主成分としており、密着性に優れていることからアクリル系樹脂組成物が望ましい。
オーバーコート層の例として、特開２００３−２８７６１８号公報の段落番号００１８〜００２８に記載のものや、オーバーコート剤の市販品として、ＪＳＲ社製「オプトマーＳＳ６６９９Ｇ」）が挙げられる。
【０１４６】
着色画素層上には、必要に応じて透明電極、配向膜等を設けてもよい。透明電極の具体例としては、例えば、ＩＴＯが挙げられる。また、配向膜の具体例としては、ポリイミドが挙げられる。
【０１４７】
≪表示装置≫
上記の方法によって得られるカラーフィルタは、液晶表示素子、電気泳動表示素子、エレクトロクロミック表示素子、ＰＬＺＴ等と組合せて表示素子として用いられる。カラーカメラやその他のカラーフィルタを用いる用途にも使用できる。
当該表示装置としては、液晶表示装置、プラズマディスプレイ表示装置、ＥＬ表示装置、ＣＲＴ表示装置などの表示装置などが挙げられる。表示装置の定義や各表示装置の説明は例えば「電子ディスプレイデバイス（佐々木  昭夫著、（株）工業調査会  １９９０年発行）」、「ディスプレイデバイス（伊吹  順章著、産業図書（株）平成元年発行）」などに記載されている。
【０１４８】
本発明のカラーフィルタを備えた表示装置のうち、液晶表示装置は特に好ましい。液晶表示装置については例えば「次世代液晶ディスプレイ技術（内田  龍男編集、（株）工業調査会  １９９４年発行）」に記載されている。本発明が適用できる液晶表示装置に特に制限はなく、例えば上記の「次世代液晶ディスプレイ技術」に記載されている色々な方式の液晶表示装置に適用できる。本発明はこれらのなかで特にカラーＴＦＴ方式の液晶表示装置に対して有効である。カラーＴＦＴ方式の液晶表示装置については例えば「カラーＴＦＴ液晶ディスプレイ（共立出版（株）１９９６年発行）」に記載されている。さらに本発明はもちろんＩＰＳなどの横電界駆動方式、ＭＶＡなどの画素分割方式などの視野角が拡大された液晶表示装置にも適用できる。これらの方式については例えば「ＥＬ、ＰＤＰ、ＬＣＤディスプレイ−技術と市場の最新動向−（東レリサーチセンター調査研究部門  ２００１年発行）」の４３ページに記載されている。
【０１４９】
液晶表示装置はカラーフィルタ以外に電極基板、偏光フィルム、位相差フィルム、バックライト、スペーサ、視野角補償フィルムなどさまざまな部材から構成される。本発明のカラーフィルタはこれらの公知の部材で構成される液晶表示装置に適用することができる。これらの部材については例えば「’９４液晶ディスプレイ周辺材料・ケミカルズの市場（島  健太郎  （株）シーエムシー  １９９４年発行）」、「２００３液晶関連市場の現状と将来展望（下巻）（表  良吉  （株）富士キメラ総研  ２００３年発行）」に記載されている。
【０１５０】
尚、対象用途としては、テレビジョンシステム、パーソナルコンピュータ、液晶プロジェクター、ゲーム機、携帯電話などの携帯端末、デジタルカメラ、カーナビゲーションシステムなどの用途に特に制限なく適用できる。
【０１５１】
本発明の表示装置は、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）、ＴＮ（Ｔｗｉｓｔｅｄ  Ｎｅｍａｔｉｃ）、ＩＰＳ（Ｉｎ−Ｐｌａｎｅ  Ｓｗｉｔｃｈｉｎｇ）、ＦＬＣ（Ｆｅｒｒｏｅｌｅｃｔｒｉｃ  Ｌｉｑｕｉｄ  Ｃｒｙｓｔａｌ）、ＯＣＢ（Ｏｐｔｉｃａｌｌｙ  Ｃｏｍｐｅｎｓａｔｏｒｙ  Ｂｅｎｄ）、ＳＴＮ（Ｓｕｐｐｅｒ  Ｔｗｉｓｔｅｄ  Ｎｅｍａｔｉｃ）、ＶＡ（Ｖｅｒｔｉｃａｌｌｙ  Ａｌｉｇｎｅｄ）、ＨＡＮ（Ｈｙｂｒｉｄ  Ａｌｉｇｎｅｄ  Ｎｅｍａｔｉｃ）、ＧＨ（Ｇｕｅｓｔ  Ｈｏｓｔ）のような様々な表示モードが採用できる。
【実施例】
【０１５２】
以下、本発明を実施例により具体的に説明するが、本発明はこれらの実施例に限定されるものではない。尚、特に断りのない限り、「部」及び「％」は質量基準であり、ポリマーの分子量は重量平均分子量である。
【０１５３】
［実施例１］
−金属微粒子分散液Ａ−１の調製−
純水８００ｍＬに、分散ポリマーとして前記例示化合物ＰＯ−１（分子量３００００）を０．６質量％となるように添加し、１．０モル／Ｌ硝酸カルシウム水溶液１０ｍＬを添加し攪拌した。その後、１．０モル／Ｌ硝酸銀水溶液５０ｍＬを３０秒かけて添加し、その後１．０モル／Ｌ亜硫酸ナトリウム水溶液５０ｍＬと１．０モル／Ｌハイドロキノン水溶液２５ｍＬを３０秒かけ添加した。
得られた銀微粒子液に、硝酸を滴下してｐＨ４に調整して銀微粒子を凝集沈降させた。
この凝集銀微粒子液の上澄み液を除去し、残渣に蒸留水７５０ｍＬを加えて１２０分静置し再び上澄みを除去した。これを４回繰り返して、銀微粒子を得た。
【０１５４】
上記銀微粒子にメチルエチルケトンを銀が８質量％となるよう加え、ブランソン社製「ソニファー（Ｓｏｎｉｆｉｅｒ）ＩＩ型」超音波ホモジナイザーを用いて２０ｋＨｚの超音波を５分間照射した。
その後、ブランソン社製「モデル（Ｍｏｄｅｌ）２０００ｂｄｃ−ｈ  ４０：０．８型超音波ホモジナイザー」で４０ｋＨｚの超音波を１１分間照射して、金属微粒子分散液（銀微粒子分散液）Ａ−１を得た。
上記超音波照射の間は、上記液が２５℃に維持されるように、ヤマト科学社製クールニクスＣＴＷ４００により冷却した。
以上のようにして得られた銀微粒子分散液中の水の含有量は、０．３質量％であった。
【０１５５】
−銀微粒子の粒径測定−
上記で得られた金属微粒子分散液Ａ−１に含まれる銀微粒子について、以下の測定を行った。上記で得られた金属微粒子分散液Ａ−１をプロピレングリコールモノメチルエーテルアセテートで希釈し、メッシュ法にて、銀微粒子の粒子径を測定した。数平均粒径は７９ｎｍであった。
【０１５６】
−隔壁用樹脂組成物の調製−
下記組成を混合して、隔壁用樹脂組成物Ｂ−１を調製した。
〔組成〕
・金属微粒子分散液Ａ−１                              …  ４０．００部
・プロピレングリコールモノメチルエーテルアセテート      …  ２８．６部
・メチルエチルケトン                                    …  ３７．６部
・撥インク性化合物Ｆ１                                  …  ０．３３部
（商品名：ＥＦ３５１、ジェムコ社製、炭素数８のパーフルオロアルキル基を含むフッ素含有ポリマー）
・ヒドロキノンモノメチルエーテル                      …  ０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート          …  ０．１部
【０１５７】
−隔壁の形成−
無アルカリガラス基板を、ＵＶ洗浄装置で洗浄後、洗浄剤を用いてブラシ洗浄し、更に超純水で超音波洗浄した。基板を１２０℃３分熱処理して表面状態を安定化させた。
基板を冷却し２３℃に温調後、スリット状ノズルを有するガラス基板用コーター（エフ・エー・エス・アジア社製、商品名：ＭＨ−１６００）にて、上述のようにして調製した隔壁用樹脂組成物Ｂ−１を塗布した。引き続きＶＣＤ（真空乾燥装置、東京応化工業社製）で３０秒間、溶媒の一部を乾燥して塗布層の流動性を無くした後、１２０℃３分間プリベークして膜厚２．３μｍの濃色感光性樹脂層Ｋ１を得た。
続いて、ミラープロジェクション型露光機（ＭＰＡ−８８００ＣＦ、キヤノン（株）製）により、露光量１２０ｍＪ／ｃｍ２にてパターン露光した。
次に、純水をシャワーノズルにて噴霧して、濃色感光性樹脂層Ｋ１の表面を均一に湿らせた後、ＫＯＨ系現像液（ノニオン界面活性剤含有、商品名：ＣＤＫ−１、富士フイルムエレクトロニクスマテリアルズ（株）製を１００倍希釈したもの）を２３℃８０秒、フラットノズル圧力０．０４ＭＰａでシャワー現像しパターニング画像を得た。引き続き、超純水を、超高圧洗浄ノズルにて９．８ＭＰａの圧力で噴射して残渣除去を行い、大気下にて露光量２５００ｍＪ／ｃｍ２にて上面からポスト露光を行った。さらに２３０℃オーブン中で３０分ベークして、隔壁（ブラックマトリックス）を得た。隔壁の膜厚（高さ）は２．０μｍであった。
【０１５８】
−インクジェット用インクの調製−
（顔料分散液の調製）
下記表１に示した処方に従い、以下の方法によりＧ用顔料分散液（Ｇ１）を得た。
ブロム化フタロシアニングリーン（Ｃ．Ｉ．Ｐｉｇｍｅｎｔ  Ｇｒｅｅｎ３６）に、分散剤１（下記化合物１）及びＥＦＫＡ６７４５と、バインダー２と、溶剤として１，３−ブタンジオールジアセテート（１，３−ＢＧＤＡ）とを下記の表１に示す如く配合し、プレミキシングの後、モーターミルＭ−５０（アイガー・ジャパン社製）で、直径０．６５ｍｍのジルコニアビーズを用い、周速９ｍ／ｓで９時間分散し、Ｇ用顔料分散液（Ｇ１）を調製した。
【０１５９】
次いで、下記の方法により他の分散液を得た。
Ｇ用顔料分散液（Ｇ１）の調製において、顔料およびその他の成分を表１に示す配合に変更した以外は、Ｇ用顔料分散液（Ｇ１）の調製と同様にして、Ｇ用顔料分散液（Ｇ２）、Ｒ用顔料分散液（Ｒ１）、（Ｒ２）、Ｂ用顔料分散液（Ｂ１）、（Ｂ２）を調製した。
【０１６０】
【表１】
2009008740.tif 000007
【０１６１】
【化６】
2009008740.tif 000008
【０１６２】
（バインダー２）
・ベンジルメタクリレート／メタクリル酸共重合体          …  ２７％
（モル比＝７３／２７、分子量３００００）
・プロピレングリコールモノメチルエーテルアセテート      …  ７３％
【０１６３】
以下の方法によりＧ用インクジェットインクを得た。
下記表２に示す処方のとおり、１，３−ブタンジオールジアセテート（１，３−ＢＧＤＡ；沸点２３２℃）、プロピレングリコールモノメチルエーテルアセテート（ＰＧＭＥＡ；沸点１４，６℃）、ＤＰＨＡ（日本化薬（株）製、商品名ＤＰＨＡ）、下記界面活性剤１、熱重合開始剤（Ｖ−４０：アゾビス（シクロヘキサン−１−カルボニトリル）、和光純薬（株）製）成分を混合して、２５℃で３０分間攪拌したのち、不溶物が無いことを確認し、モノマー液を調製した。
次に、Ｇ用顔料分散液（Ｇ１）、Ｇ用顔料分散液（Ｇ２）を攪拌しながら、前記モノマー液をゆっくりと添加し、２５℃で３０分間攪拌し、Ｇ用インクジェットインク（インクＧ−１）を調製した。
【０１６４】
次いで、処方を表２に示すとおりに変更した以外はインクＧ−１の調製と同様にして、Ｒ用インクジェットインク（インクＲ−１）およびＢ用インクジェットインク（インクＢ−１）を調製した。
【０１６５】
【表２】
2009008740.tif 000009
【０１６６】
界面活性剤１：フッ素原子を含有しないノニオン系界面活性剤ノイゲンＥＡ８０（第一工業製薬社製）
【０１６７】
−インクジェット方式による画素部の形成―
上記のようにして調製したインクＲ−１、Ｇ−１、Ｂ−１を用いて、上記で得られた隔壁が形成された基板を用い、隔壁によって区画された基板上の領域内（凸部で囲まれた凹部）に、Ｄｉｍａｔｉｘ社製インクジェットヘッド（ＳＥ−１２８、ヘッド温度２５℃）により必要量インクの吐出を行い、１００℃のホットプレートで５分乾燥させた。さらに２３０℃のオーブン中で３０分ベークすることで隔壁、画素ともに完全に硬化させ、隔壁によって離画されたＲ、Ｇ、Ｂの画素（着色領域）からなるカラーフィルタを作製した。
【０１６８】
−液晶表示装置の製造−
上記より得たカラーフィルタ基板のＲ画素、Ｇ画素、およびＢ画素並びに隔壁（ブラックマトリックス）の上に更に、ＩＴＯ（Indium  Tin  Oxide）の透明電極をスパッタリングにより形成した。
次いで、特開２００６−６４９２１号公報の実施例１に従い、前記で形成したＩＴＯ膜上の隔壁（ブラックマトリックス）上部に相当する部分にスペーサを形成した。
別途、対向基板としてガラス基板を用意し、カラーフィルタ基板の透明電極上および対向基板上にそれぞれＰＶＡモード用にパターニングを施し、その上に更にポリイミドよりなる配向膜を設けた。
【０１６９】
その後、カラーフィルタの画素群を取り囲むように周囲に設けられた隔壁（ブラックマトリックス）外枠に相当する位置に紫外線硬化樹脂のシール剤をディスペンサ方式により塗布し、ＰＶＡモード用液晶を滴下し、対向基板と貼り合わせた後、貼り合わされた基板をＵＶ照射し、熱処理してシール剤を硬化させた。このようにして得た液晶セルの両面に、（株）サンリッツ製の偏光板ＨＬＣ２−２５１８を貼り付けた。次いで、赤色（Ｒ）ＬＥＤとしてＦＲ１１１２Ｈ（スタンレー電気（株）製のチップ型ＬＥＤ）、緑色（Ｇ）ＬＥＤとしてＤＧ１１１２Ｈ（スタンレー電気（株）製のチップ型ＬＥＤ）、青色（Ｂ）ＬＥＤとしてＤＢ１１１２Ｈ（スタンレー電気（株）製のチップ型ＬＥＤ）を用いてサイドライト方式のバックライトを構成し、前記偏光板が設けられた液晶セルの背面となる側に配置し、表示装置を作製した。
【０１７０】
［実施例２］
実施例１における隔壁の形成方法を以下の方法に変更した以外は、実施例１と同様にして、カラーフィルタ及び表示装置を作製した。
【０１７１】
−隔壁用樹脂組成物の調製−
下記組成を混合して、隔壁用樹脂組成物Ｂ−２を調製した。
〔組成〕
・金属微粒子分散液Ａ−１                              …  ４０．００部
・プロピレングリコールモノメチルエーテルアセテート      …  ２８．６部
・メチルエチルケトン                                    …  ３７．６部
・撥インク性化合物Ｆ２                                    …  １．０部
（商品名：Ｆ７８０Ｆ、大日本インキ社製、炭素数６のパーフルオロアルキル基を含むフッ素含有ポリマーの３０質量％溶液）
・ヒドロキノンモノメチルエーテル                      …  ０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート          …  ０．１部
【０１７２】
−隔壁の形成−
（感光性転写材料の作製）
厚さ７５μｍのポリエチレンテレフタレートフイルム（仮支持体）の上に、スリット状ノズルを用いて、下記処方Ｃからなる熱可塑性樹脂層用塗布液を塗布、乾燥させた。次に、下記処方Ｐ１からなる酸素遮断層用塗布液を塗布、乾燥させた。更に、前記隔壁用樹脂組成物Ｂ−２を塗布、乾燥させた。このようにして仮支持体の上に、乾燥膜厚が１４，６μｍの熱可塑性樹脂層と、乾燥膜厚が１．６μｍの酸素遮断層と、乾燥膜厚が２．３μｍの感光性樹脂層を設けた。最後に保護フイルム（厚さ１２μｍポリプロピレンフイルム）を圧着した。
こうして仮支持体と熱可塑性樹脂層と酸素遮断層とブラック（Ｋ）の感光性樹脂層とが一体となった感光性転写材料を作製した。
【０１７３】
＜熱可塑性樹脂層用塗布液：処方Ｃ＞
・メタノール                                            …  １１．１部
・プロピレングリコールモノメチルエーテル                …  ６．３６部
・メチルエチルケトン                                    …  ５２．４部
・メチルメタクリレート／２−エチルヘキシルアクリレート／
ベンジルメタクリレート／メタクリル酸共重合体            …  ５．８３部
（共重合組成比（モル比）＝５５／１１．７／４．５／２８．８、
分子量＝１０万、Ｔｇ≒７０℃）
・スチレン／アクリル酸共重合体                          …  １３．６部
（共重合組成比（モル比）＝６３／３７、分子量＝１万、Ｔｇ≒１００℃）
・ビスフェノールＡにペンタエチレングリコールモノメタクリレートを
２当量脱水縮合した化合物                                  …  ９．１部
（新中村化学（株）製ＢＰＥ−５００）
・前記界面活性剤１                                      …  ０．５４部
【０１７４】
＜酸素遮断層用塗布液：処方Ｐ１＞
・ＰＶＡ２０５                                          …  ３２．２部
（ポリビニルアルコール、クラレ（株）製、鹸化度＝８８％、重合度５５０）
・ポリビニルピロリドン（ＢＡＳＦ社製、Ｋ−３０）        …  １４．９部
・蒸留水                                                  …  ５２４部
・メタノール                                              …  ４２９部
【０１７５】
（隔壁の形成）
無アルカリガラス基板に、２５℃に調整したガラス洗浄剤液をシャワーにより２０秒間吹き付けながらナイロン毛を有する回転ブラシで洗浄し、純水シャワー洗浄後、シランカップリング液（Ｎ−β（アミノエチル）γ−アミノプロピルトリメトキシシラン０．３％水溶液、商品名：ＫＢＭ６０３、信越化学）をシャワーにより２０秒間吹き付け、純水シャワー洗浄した。この基板を基板予備加熱装置で１００℃２分加熱した。
前記感光性転写材料の保護フィルムを剥離後、ラミネーター（株式会社日立インダストリイズ製（LamicII型））を用い、前記１００℃で２分間加熱した基板に、ゴムローラー温度１３０℃、線圧１００Ｎ／ｃｍ、搬送速度２．２ｍ／分でラミネートした。続いて、仮支持体を、熱可塑性樹脂層との界面で剥離し、仮支持体を除去した。
仮支持体を剥離後、ミラープロジェクション型露光機（ＭＰＡ−８８００ＣＦ、キヤノン（株）製）により、露光量９０ｍＪ／ｃｍ２にてパターン露光した。
【０１７６】
次に、純水をシャワーノズルにて噴霧して、ガラス基板上の感光性樹脂層（熱可塑性樹脂層と酸素遮断層付き）の表面を均一に湿らせた後、ＫＯＨ系現像液（ＫＯＨ、ノニオン界面活性剤含有、商品名：ＣＤＫ−１（富士フイルムエレクトロニクスマテリアルズ（株）製）を純水で１００倍に希釈したもの）にて２３℃８０秒、フラットノズル圧力０．０４ＭＰａでシャワー現像しパターニング画像を得た。引き続き、超純水を、超高圧洗浄ノズルにて９．８ＭＰａの圧力で噴射して残渣除去を行い、マトリックス状のブラック画像を得た。その後更に、該基板に対して該ブラック画像が形成された側から超高圧水銀灯で１０００ｍＪ／ｃｍ２の光でポスト露光し、更に、該基板に対して該ブラック画像と反対側から超高圧水銀灯で１０００ｍＪ／ｃｍ２の光でポスト露光し、その後、２２０℃、３０分熱処理し、隔壁を形成した。
【０１７７】
［実施例３］
実施例１の金属微粒子分散液Ａ−１の調製において、例示化合物ＰＯ−１の代わりに、例示化合物ＰＯ−２（分子量３５０００）を用いた以外は、実施例１と同様にして金属微粒子分散液Ａ−２を調製した。数平均粒径は４５ｎｍであった。
次いで、実施例１における隔壁用樹脂組成物Ｂ−１の代わりに、下記処方の隔壁用樹脂組成物Ｂ−３を用いた以外は実施例１と同様にして隔壁、カラーフィルタ及び表示装置を作製した。
【０１７８】
−隔壁用樹脂組成物の調製−
下記組成を混合して、隔壁用樹脂組成物Ｂ−３を調製した。
〔組成〕
・金属微粒子分散液Ａ−２                              …  ４０．００部
・プロピレングリコールモノメチルエーテルアセテート      …  ２８．６部
・メチルエチルケトン                                    …  ３７．６部
・撥インク性化合物Ｆ１                                …  ０．０５５部
（商品名：ＥＦ３５１、ジェムコ社製）
・ヒドロキノンモノメチルエーテル                      …  ０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート          …  ０．１部
【０１７９】
［実施例４］
実施例１の金属微粒子分散液Ａ−１の調製において、ハイドロキノン水溶液の代わりに、アスコルビン酸水溶液を用いたことと、ｐＨ４に調整する代わりにｐＨ７に調整したこと以外は、実施例１と同様にして金属微粒子分散液Ａ−３を調製した。銀微粒子の数平均粒径は３１ｎｍであった。
次いで、実施例１における隔壁用樹脂組成物Ｂ−１の代わりに、下記処方の隔壁用樹脂組成物Ｂ−４を用いた以外は実施例１と同様にして隔壁、カラーフィルタ及び表示装置作製した。
【０１８０】
−隔壁用樹脂組成物の調製−
下記組成を混合して、隔壁用樹脂組成物Ｂ−４を調製した。
〔組成〕
・金属微粒子分散液Ａ−３                              …  ４０．００部
・プロピレングリコールモノメチルエーテルアセテート      …  ２８．６部
・メチルエチルケトン                                    …  ３７．６部
・撥インク性化合物Ｆ１                                  …  ０．１１部
（商品名：ＥＦ３５１、ジェムコ社製）
・ヒドロキノンモノメチルエーテル                      …  ０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート          …  ０．１部
【０１８１】
［実施例５］
実施例１において、隔壁用樹脂組成物Ｂ−１の代わりに、下記処方の隔壁用樹脂組成物Ｂ−５を用いた以外は実施例１と同様にして隔壁、カラーフィルタ及び表示装置を作製した。
【０１８２】
＜隔壁用樹脂組成物の調製＞
下記組成を混合して、隔壁用樹脂組成物Ｂ−５を調製した。
〔組成〕
・金属微粒子分散液Ａ−１                              …  ４０．００部
・プロピレングリコールモノメチルエーテルアセテート      …  ２８．６部
・メチルエチルケトン                                    …  ３７．６部
・撥インク性化合物Ｆ１                                  …  ０．５５部
（商品名：ＥＦ３５１、ジェムコ社製）
・ヒドロキノンモノメチルエーテル                      …  ０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート          …  ０．１部
【０１８３】
［実施例６］
実施例１において、隔壁用樹脂組成物Ｂ−１の代わりに、下記処方の隔壁用樹脂組成物Ｂ−６を用いた以外は実施例１と同様にして隔壁、カラーフィルタ及び表示装置を作製した。
【０１８４】
＜隔壁用樹脂組成物の調製＞
下記組成を混合して、隔壁用樹脂組成物Ｂ−６を調製した。
〔組成〕
・金属微粒子分散液Ａ−１                              …  ４０．００部
・プロピレングリコールモノメチルエーテルアセテート      …  ２８．６部
・メチルエチルケトン                                    …  ３７．６部
・撥インク性化合物Ｆ１                                    …  １．１部
（商品名：ＥＦ３５１、ジェムコ社製）
・ヒドロキノンモノメチルエーテル                      …  ０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート          …  ０．１部
【０１８５】
［実施例７］
実施例１において、隔壁用樹脂組成物Ｂ−１の代わりに、下記処方の隔壁用樹脂組成物Ｂ−７を用い、隔壁の膜厚を２．５μｍとした以外は実施例１と同様にして隔壁、カラーフィルタ及び表示装置を作製した。
【０１８６】
＜隔壁用樹脂組成物の調製＞
下記組成を混合して、隔壁用樹脂組成物Ｂ−７を調製した。
〔組成〕
・金属微粒子分散液Ａ−１                              …  ３０．００部
・プロピレングリコールモノメチルエーテルアセテート      …  ２８．６部
・メチルエチルケトン                                    …  ３７．６部
・撥インク性化合物Ｆ１                                  …  ０．３３部
（商品名：ＥＦ３５１、ジェムコ社製）
・ヒドロキノンモノメチルエーテル                      …  ０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート          …  ０．１部
【０１８７】
（実施例８）
実施例１において、隔壁用樹脂組成物Ｂ−１の代わりに、下記処方の隔壁用樹脂組成物Ｂ−８を用いた以外は実施例１と同様にして隔壁、カラーフィルタ及び表示装置を作製した。
【０１８８】
＜隔壁用樹脂組成物の調製＞
下記組成を混合して、隔壁用樹脂組成物Ｂ−８を調製した。
〔組成〕
・金属微粒子分散液Ａ−１                            …  ６２．００部
・プロピレングリコールモノメチルエーテルアセテート    …  ２８．６部
・メチルエチルケトン                                  …  ３７．６部
・撥インク性化合物Ｆ１                                …  ０．３８部
（商品名：ＥＦ３５１、ジェムコ社製）
・ヒドロキノンモノメチルエーテル                    …  ０．００１部
・ベンジルメタクリレート／メタクリル酸共重合体          …  ３．８部
（モル比＝７３／２７、分子量３００００）
・ジペンタエリスリトールヘキサアクリレート              …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート        …  ０．１部
【０１８９】
（実施例９）
実施例１において、隔壁用樹脂組成物Ｂ−１の代わりに下記処方の隔壁用樹脂組成物Ｂ−９を用い、隔壁の膜厚を３．０μｍとした以外は実施例１と同様にして隔壁、カラーフィルタ及び表示装置を作製した。
【０１９０】
＜隔壁用樹脂組成物の調製＞
下記組成を混合して、隔壁用樹脂組成物Ｂ−９を調製した。
〔組成〕
・金属微粒子分散液Ａ−１                              …  ２０．００部
・プロピレングリコールモノメチルエーテルアセテート      …  ２８．６部
・メチルエチルケトン                                    …  ３７．６部
・撥インク性化合物Ｆ１                                  …  ０．２８部
（商品名：ＥＦ３５１、ジェムコ社製）
・ヒドロキノンモノメチルエーテル                    …  ０．００１部
・ベンジルメタクリレート／メタクリル酸共重合体
（モル比＝７３／２７、分子量３００００）            …  ３．８部
・ジペンタエリスリトールヘキサアクリレート              …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート        …  ０．１部
【０１９１】
（実施例１０）
実施例１において、隔壁用樹脂組成物Ｂ−１の代わりに下記処方の隔壁用樹脂組成物Ｂ−１０を用いた以外は実施例１と同様にして隔壁、カラーフィルタ及び表示装置を作製した。
【０１９２】
＜隔壁用樹脂組成物の調製＞
下記組成を混合して、隔壁用樹脂組成物Ｂ−１０を調製した。
〔組成〕
・金属微粒子分散液Ａ−１                              …  ４０．００部
・プロピレングリコールモノメチルエーテルアセテート      …  ２８．６部
・メチルエチルケトン                                    …  ３７．６部
・撥インク性化合物Ｆ３                                  …  ０．３３部
（商品名：ＬＤ−１００、４フッ化エチレン微粒子（ダイキン工業社製））
・ヒドロキノンモノメチルエーテル                      …  ０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート          …  ０．１部
【０１９３】
（実施例１１）
実施例１において、隔壁用樹脂組成物Ｂ−１の代わりに下記処方の隔壁用樹脂組成物Ｂ−１１を用いた以外は実施例１と同様にして隔壁、カラーフィルタ及び表示装置を作製した。
＜隔壁用樹脂組成物の調製＞
下記組成を混合して、隔壁用樹脂組成物Ｂ−１１を調製した。
〔組成〕
・金属微粒子分散液Ａ−１                              …  ４０．００部
・プロピレングリコールモノメチルエーテルアセテート      …  ２８．６部
・メチルエチルケトン                                    …  ３７．６部
・撥インク性化合物Ｆ４                                  …  ０．３３部
（商品名：CHEMINOX ＦＡ-８、ユニマテック社製、炭素数８のパーフルオロアルキル基を含むフッ素低分子化合物）
・ヒドロキノンモノメチルエーテル                        …０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート          …  ０．１部
【０１９４】
（実施例１２）
実施例１において、隔壁用樹脂組成物Ｂ−１の代わりに下記処方の隔壁用樹脂組成物Ｂ−１２を用いた以外は実施例１と同様にして隔壁、カラーフィルタ及び表示装置を作製した。
＜隔壁用樹脂組成物の調製＞
下記組成を混合して、隔壁用樹脂組成物Ｂ−１２を調製した。
〔組成〕
・金属微粒子分散液Ａ−３                            …  ４０．００部
・プロピレングリコールモノメチルエーテルアセテート    …  ２８．６部
・メチルエチルケトン                                  …  ３７．６部
・撥インク性化合物Ｓ１                                …  ０．３３部
（ポリエーテル変性シリコーンＫＦ-３５２Ａ、信越シリコーン社製）
・ヒドロキノンモノメチルエーテル                    …  ０．００１部
・ベンジルメタクリレート／メタクリル酸共重合体          …  ３．８部
（モル比＝７３／２７、分子量３００００）
・ジペンタエリスリトールヘキサアクリレート              …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート        …  ０．１部
【０１９５】
（実施例１３）
実施例１において、金属微粒子分散液Ａ−１の代わりに、以下の金属微粒子分散液Ａ−４を用い、隔壁用樹脂組成物Ｂ−１の代わりに、下記処方の隔壁用樹脂組成物Ｂ−１３を用いた以外は実施例１と同様にして隔壁、カラーフィルタ及び表示装置を作製した。
【０１９６】
−金属微粒子分散液Ａ−４の作製−
錫コロイド（平均粒子径：９０ｎｍ、固形分：３０重量％、住友大阪セメント社製）を１０ｇ分取し、これに純水を加え、全容量が３００ｍｌのＱ液を得た。また、硝酸銀２．０ｇおよびチオ硫酸ナトリウム３３ｇを秤量して混合し、これに純水を加えて水溶液とした。この水溶液に濃アンモニア水（２８％）を１０ｍｌ加えた。さらに純水を加え、全容量が３００ｍｌのＲ液を得た。
次いで、これらＱ液とＲ液とをマグネチックスターラを用いて１０分間混合した。次いで、遠心分離により濃縮し、固形分が１５％のＳ液を得た。
得られた金属微粒子は銀と錫からなる金属微粒子で、その数平均粒子径は８４ｎｍであった。
【０１９７】
次いで、このＳ液に、実施例１と同様のＰＯ−１をＳ液中の固形成分：ＰＯ−１＝５０：５０の質量比となるように加え、超音波分散機（ソニファイヤー４５０：BRANSON ULTRASONICS社製）にて分散処理した後、１時間静置した。
さらに得られた銀錫微粒子分散液に、硝酸を滴下してｐＨ４に調整し銀錫微粒子を凝集沈降させた。
この凝集銀微粒子液の上澄み液を除去した。残渣に蒸留水７５０ｍＬを加えて１２０分静置し再び上澄みを除去した。これを４回繰り返した。
【０１９８】
上記凝集銀錫微粒子にメチルエチルケトンを銀錫が１０質量％となるよう加え、ブランソン社製「ソニファー（Ｓｏｎｉｆｉｅｒ）ＩＩ型」超音波ホモジナイザーを用いて２０ｋＨｚの超音波を５分間照射した。
その後、ブランソン社製「モデル（Ｍｏｄｅｌ）２０００ｂｄｃ−ｈ  ４０：０．８型超音波ホモジナイザー」で４０ｋＨｚの超音波を１１分間照射して、金属微粒子分散液（銀錫微粒子分散液）Ａ−４を得た。
上記超音波照射の間は、上記液が２５℃に維持されるよう、ヤマト科学社製クールニクスＣＴＷ４００により冷却した。
【０１９９】
＜隔壁用樹脂組成物の調製＞
下記組成を混合して、隔壁用樹脂組成物Ｂ−１３を調製した。
〔組成〕
・金属微粒子分散液Ａ−４                              …  ４０．００部
・プロピレングリコールモノメチルエーテルアセテート      …  ２８．６部
・メチルエチルケトン                                    …  ３７．６部
・撥インク性化合物Ｆ１                                  …  ０．３５部
（商品名：ＥＦ３５１、ジェムコ社製）
・ヒドロキノンモノメチルエーテル                      …  ０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート          …  ０．１部
【０２００】
（実施例１４）
実施例１において、隔壁用樹脂組成物Ｂ−１の代わりに下記処方の隔壁用樹脂組成物Ｂ−１４を用いた以外は実施例１と同様にして隔壁、カラーフィルタ及び表示装置を作製した。
【０２０１】
＜隔壁用樹脂組成物の調製＞
下記組成を混合して、隔壁用樹脂組成物Ｂ−１４を調製した。
〔組成〕
・金属微粒子分散液Ａ−４                              …  ６２．００部
・プロピレングリコールモノメチルエーテルアセテート      …  ２８．６部
・メチルエチルケトン                                    …  ３７．６部
・撥インク性化合物Ｆ１                                  …  ０．４２部
（商品名：ＥＦ３５１、ジェムコ社製）
・ヒドロキノンモノメチルエーテル                      …  ０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））  
・ビス［４−［Ｎ−［４−（４，６−ビストリクロロメチル−ｓ−トリアジン−２−イル）フェニル］カルバモイル］フェニル］セバケート          …  ０．１部
【０２０２】
（実施例１５）
実施例１において、隔壁用樹脂組成物Ｂ−１の代わりに下記処方の隔壁用樹脂組成物Ｂ−１５を用い、隔壁の膜厚を１．８μｍとした以外は実施例１と同様にして隔壁、カラーフィルタ及び表示装置を作製した。
【０２０３】
＜隔壁用樹脂組成物の調製＞
下記組成を混合して、隔壁用樹脂組成物Ｂ−１５を調製した。
〔組成〕
・金属微粒子分散液Ａ−４                                …  ７７．０部
・プロピレングリコールモノメチルエーテルアセテート      …  ２８．６部
・メチルエチルケトン                                    …  ３７．６部
・撥インク性化合物Ｆ１                                …    ０・４７部
（商品名：ＥＦ３５１、ジェムコ社製）
・ヒドロキノンモノメチルエーテル                      …  ０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート          …  ０．１部
【０２０４】
［実施例１６］
実施例１における隔壁用樹脂組成物Ｂ−１の代わりに、下記処方の隔壁用樹脂組成物Ｂ−１６を用いた以外は実施例１と同様にして隔壁、カラーフィルタ及び表示装置を作製した。
【０２０５】
−隔壁用樹脂組成物の調製−
下記組成を混合して、隔壁用樹脂組成物Ｂ−１６を調製した。
〔組成〕
・金属微粒子分散液Ａ−１                              …  ４０．００部
・プロピレングリコールモノメチルエーテルアセテート      …  ２８．６部
・メチルエチルケトン                                    …  ３７．６部
・撥インク性化合物Ｆ１                                …  ０．０２２部
（商品名：ＥＦ３５１、ジェムコ社製）
・ヒドロキノンモノメチルエーテル                      …  ０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート            …  ０．１部
【０２０６】
［実施例１７］
実施例１において、隔壁用樹脂組成物Ｂ−１の代わりに下記処方の隔壁用樹脂組成物Ｂ−１７を用い、隔壁の膜厚を３．０μｍとした以外は実施例１と同様にして隔壁、カラーフィルタ及び表示装置を作製した。
【０２０７】
−隔壁用樹脂組成物の調製−
下記組成を混合して、隔壁用樹脂組成物Ｂ−１６を調製した。
〔組成〕
・金属微粒子分散液Ａ−１                              …  １５．００部
・プロピレングリコールモノメチルエーテルアセテート      …  ２８．６部
・メチルエチルケトン                                    …  ３７．６部
・撥インク性化合物Ｆ１                                …  ０．０２７部
（商品名：ＥＦ３５１、ジェムコ社製）
・ヒドロキノンモノメチルエーテル                      …  ０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート            …  ０．１部
【０２０８】
［比較例１］
実施例１において、隔壁用樹脂組成物Ｂ−１の代わりに、下記処方の隔壁用樹脂組成物ＣＢ１を用いた以外は実施例１と同様にして隔壁、カラーフィルタ及び表示装置を作製した。
【０２０９】
−隔壁用樹脂組成物の調製−
下記表３に記載の量のＫ顔料分散物１、プロピレングリコールモノメチルエーテルアセテートをはかり取り、温度２４℃（±２℃）で混合して１５０ｒｐｍで１０分間攪拌した。次いで、表３に記載の量のメチルエチルケトン、バインダー２、ＤＰＨＡ液、２，４−ビス（トリクロロメチル）−６−［４’−（Ｎ，Ｎ−ビス（エトキシカルボニルメチル）アミノ）−３’−ブロモフェニル］−ｓ−トリアジン、フェノチアジン、撥インク性化合物Ｆ２をはかり取り、温度２５℃（±２℃）でこの順に添加して、温度４０℃（±２℃）で１５０ｒｐｍで３０分間攪拌し、隔壁用樹脂組成物ＣＢ１を調製した。
【０２１０】
【表３】
2009008740.tif 000010
【０２１１】
なお、表３に記載の組成物は詳しくは以下の組成となっている。
＜Ｋ顔料分散物１＞
・カーボンブラック（デグッサ社製  Ｎｉｐｅｘ３５）      …  １３．１％
・分散剤１（上記化合物１）                              …  ０．６５％
・ポリマー                                              …  ６．７２％
（ベンジルメタクリレート／メタクリル酸＝７２／２８モル比のランダム共重合物、分子量３．７万）
・プロピレングリコールモノメチルエーテルアセテート    …  ７９．５３％
【０２１２】
＜バインダー２＞
・ポリマー                                                  …  ２７％
（ベンジルメタクリレート／メタクリル酸＝７８／２２モル比のランダム共重合物、分子量３．８万）
・プロピレングリコールモノメチルエーテルアセテート          …  ７３％
【０２１３】
＜ＤＰＨＡ液＞
・ジペンタエリスリトールヘキサアクリレート                  …  ７６％
（重合禁止剤ＭＥＨＱ  ５００ｐｐｍ含有、日本化薬（株）製、商品名：ＫＡＹＡＲＡＤ  ＤＰＨＡ）
・プロピレングリコールモノメチルエーテルアセテート          …  ２４％
【０２１４】
［比較例２］
実施例１において、隔壁用樹脂組成物Ｂ−１の代わりに、下記処方の隔壁用樹脂組成物Ｂ−１８を用いた以外は実施例１と同様にして隔壁、カラーフィルタ及び表示装置を作製し。
【０２１５】
＜隔壁用樹脂組成物の調製＞
下記組成を混合して、隔壁用樹脂組成物Ｂ−１８を調製した。
〔組成〕
・金属微粒子分散液Ａ−１                              …  ４０．００部
・プロピレングリコールモノメチルエーテルアセテート      …  ２８．６部
・メチルエチルケトン                                    …  ３７．６部
・界面活性剤２                                        …    ０．５０部
（フッ素原子を含有しないノニオン系界面活性剤、ノイゲンＥＡ８０（第一工業製薬社製））
・ヒドロキノンモノメチルエーテル                      …  ０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート    …  ０．１部
【０２１６】
［比較例３］
実施例１において、隔壁用樹脂組成物Ｂ−１の代わりに下記処方の隔壁用樹脂組成物Ｂ−１９を用いた以外は実施例１と同様にして隔壁、カラーフィルタ及び表示装置を作製した。
【０２１７】
＜隔壁用樹脂組成物の調製＞
下記組成を混合して、隔壁用樹脂組成物Ｂ−１９を調製した。
〔組成〕
・金属微粒子分散液Ａ−４                              …  １１２．０部
・プロピレングリコールモノメチルエーテルアセテート      …  ２８．６部
・メチルエチルケトン                                    …  ３７．６部
・撥インク性化合物Ｆ１                                …    ０．５８部
（商品名：ＥＦ３５１、ジェムコ社製）
・ヒドロキノンモノメチルエーテル                      …  ０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート            …  ０．１部
【０２１８】
［比較４］
実施例１において、隔壁用樹脂組成物Ｂ−１の代わりに、下記処方の隔壁用樹脂組成物Ｂ−２０を用いた以外は実施例１と同様にして隔壁、カラーフィルタ及び表示装置を作製した。
【０２１９】
−隔壁用樹脂組成物の調製−
下記組成を混合して、隔壁用樹脂組成物Ｂ−２０を調製した。
〔組成〕
・金属微粒子分散液Ａ−１                              …  １．００部
・プロピレングリコールモノメチルエーテルアセテート      …  ２８．６部
・メチルエチルケトン                                    …  ３７．６部
・撥インク性化合物Ｆ１                                …  ０．０２３部
（商品名：ＥＦ３５１、ジェムコ社製）
・ヒドロキノンモノメチルエーテル                      …  ０．００１部
・ベンジルメタクリレート／メタクリル酸共重合体            …  ３．８部
（モル比＝７３／２７、分子量３００００）
・ジペンタエリスリトールヘキサアクリレート                …  ３．６部
（ＫＡＹＡＲＡＤ  ＤＰＨＡ（日本化薬社製））
・ビス［４−［Ｎ−［４−（４，６−ビストリクロロメチル−ｓ−トリアジン−２−イル）フェニル］カルバモイル］フェニル］セバケート            …  ０．１部
【０２２０】
［評価］
上記で得られた表示装置及びカラーフィルタの隔壁について以下の評価を行った。結果を表４に示した。
【０２２１】
（表示装置の色ムラ）
上記により得られた表示装置で各種画像を表示し、正常に表示できているかを目視により評価した。下記基準により評価した
◎：各種画像が正常に表示され、且つ画像に特に迫力があると感じる
○：各種画像が正常に表示される。
△：各種画像が正常に表示される。ただし、画像に迫力が足りないと感じる
×：目視で色ムラが見えたり、画像が白っぽく見えたりするなど、難がある。
【０２２２】
（隔壁の評価）
次いで、表示装置を丁寧に分解しカラーフィルタを取り出した。測定サンプルとしてブラックマトリックス額縁を含む小片を切り出した。ＩＴＯ除去のために１６％ＨＣｌ水溶液に５０℃で３０分間漬け、軟らかいブラシで隔壁（ブラックマトリックス）や画素の樹脂を傷つけないようにＩＴＯのみ擦り落とし、水洗することで測定サンプルとした。
【０２２３】
−膜厚−
隔壁の膜厚は接触式表面粗さ計Ｐ−１０（Tencor社製）を用いて測定した。
触鉢をブラックマトリックス額縁から、ブラックマトリックス額縁の外側のガラス面へと移動させて、隔壁面とガラス面との高さの差を測定し、これを膜厚とした。
【０２２４】
−光学濃度（ＯＤ）−
光学濃度は透過濃度計Ｘ-Ｒｉｔｅ ３６１Ｔ（Ｖ）を用いて、隔壁の透過光学濃度を測定することにより求めた。
ブラックマトリックス額縁外側のガラス面の光学濃度をＯＤ０、ブラックマトリックス額縁の光学濃度をＯＤ１とし、ＯＤ１-ＯＤ０を算出してブラックマトリクスの光学濃度（ＯＤ）とした。
【０２２５】
（フッ素原子数／炭素原子数）
隔壁の表面における炭素原子数に対するフッ素原子数の比（フッ素原子数／炭素原子数）を、ＥＳＣＡ（島津製作所製、Axis-His）を用いて測定した。検出角度９０°、モノクロＡｌ銃、加速電圧１５ｋＶという設定条件にてＣ１ｓ、Ｆ１ｓを測定し、Ｆ１ｓ／Ｃ１ｓを計算した。この値を隔壁表面のフッ素原子数／炭素原子数とした。
【０２２６】
（着色剤の体積割合）
着色剤（金属微粒子）の体積割合は、隔壁の断面ＳＥＭ画像（３００００倍）から着色剤微粒子部分の面積、および隔壁総断面積を測定し、隔壁総断面積に対する着色剤微粒子部分の面積の比（着色剤微粒子部分の面積／隔壁総断面積）を計算することで算出した。なお任意の５画像の算術平均値を着色剤の体積割合とした。
【０２２７】
【表４】
2009008740.tif 000011
【０２２８】
表４から、本発明の隔壁を有するカラーフィルタを備えた表示装置は色ムラの発生が抑制されていることが分かる。
また、比較例２においては混色が発生したためにカラーフィルタを構成することができなかった。